(57)【特許請求の範囲】
【請求項１】
空隙層と、中間層と、粘接着層とが、前記順序で積層され、
前記中間層は、前記空隙層の一部が前記粘接着層の一部と合一することにより形成される層であり、
前記空隙層は、微細孔粒子同士が化学的に結合している多孔体であり、
前記微細孔粒子はゲル状シリカ化合物の粉砕体である、光学積層体。
【請求項２】
前記空隙層が、前記微細孔粒子同士を間接的に結合させるための架橋補助剤を含む、請求項１記載の光学積層体。
【請求項３】
前記空隙層中における前記架橋補助剤の含有率が、前記構成単位の重量に対して０．０１〜２０重量％である請求項２記載の光学積層体。
【請求項４】
空隙層と、中間層と、粘接着層とが、前記順序で積層され、
前記中間層は、前記空隙層の一部が前記粘接着層の一部と合一することにより形成される層であり、
前記空隙層は、微細な空隙構造を形成する一種類または複数種類の構成単位同士が直接的または間接的に化学的に結合している部分を含み、かつ、
前記空隙層が、前記構成単位同士を間接的に結合させるための架橋補助剤を含み、
前記構成単位は無機物からなる微細孔粒子である、
光学積層体。
【請求項５】
前記空隙層中における前記架橋補助剤の含有率が、前記構成単位の重量に対して０．０１〜２０重量％である請求項４記載の光学積層体。
【請求項６】
前記空隙層の屈折率が、１．２５以下である請求項１から５のいずれか一項に記載の光学積層体。
【請求項７】
前記空隙層の空隙率が、４０体積％以上である請求項１から６のいずれか一項に記載の光学積層体。
【請求項８】
前記空隙層のヘイズ値が、５％未満である請求項１から７のいずれか一項に記載の光学積層体。
【請求項９】
さらに、樹脂フィルムを含み、
前記樹脂フィルム上に、前記空隙層と、前記中間層と、前記粘接着層とが、前記順序で積層された請求項１から８のいずれか一項に記載の光学積層体。
【請求項１０】
前記樹脂フィルムが、長尺状の樹脂フィルムであり、
前記積層フィルムが、長尺状の積層フィルムロールである請求項９記載の光学積層体。
【請求項１１】
空隙層と、中間層と、粘接着層とが、前記順序で積層された光学積層体の製造方法であって、
前記空隙層を形成する空隙層形成工程、
前記空隙層上に前記粘接着層を形成する粘接着層形成工程、および、
前記中間層を形成する中間層形成工程、
を含み、
前記中間層は、前記空隙層の一部が前記粘接着層の一部と合一することにより形成される層であり、
前記中間層形成工程において、前記空隙層および前記粘接着層を加熱することにより、前記中間層を形成する、
製造方法。
【請求項１２】
前記光学積層体は、樹脂フィルム上に、前記空隙層と、前記中間層と、前記粘接着層とが、前記順序で積層された光学積層体であり、
前記空隙層形成工程において、前記樹脂フィルム上に前記空隙層を形成する請求項１１記載の製造方法。
【請求項１３】
さらに、前記空隙層形成工程に先立ち、前記空隙層の前駆体である空隙構造を形成する前駆体形成工程を含み、
前記前駆体が、前記空隙層の強度を上げる強度向上剤を発生する物質を含み、
前記物質は、光または熱により前記強度向上剤を発生する物質であり、
前記前駆体形成工程では前記強度向上剤を発生させず、
前記空隙層形成工程および前記中間層形成工程の少なくとも一方において、光照射または加熱により前記強度向上剤を発生させる、請求項１１または１２記載の製造方法。
【請求項１４】
前記強度向上剤が、酸もしくは塩基性物質を含んでいることを特徴とする、請求項１３記載の製造方法。
【請求項１５】
前記中間層形成後の空隙層の屈折率が、前記中間層形成前の前記空隙層の屈折率に０．１を加えた数値以下である請求項１１から１４のいずれか一項に記載の製造方法。
【請求項１６】
前記空隙層を、屈折率が１．２５以下となるように形成する請求項１１から１５のいずれか一項に記載の製造方法。
【請求項１７】
前記空隙層を、空隙率が４０体積％以上となるように形成する請求項１１から１６のいずれか一項に記載の製造方法。
【請求項１８】
前記空隙層を、ヘイズ値が５％未満となるように形成する請求項１１から１７のいずれか一項に記載の製造方法。
【請求項１９】
さらに、前記空隙層内部で架橋反応を起こさせる架橋反応工程を含む請求項１１から１８のいずれか一項に記載の製造方法。
【請求項２０】
前記架橋反応工程が、前記空隙層の強度を向上させる強度向上工程である請求項１９記載の製造方法。
【請求項２１】
前記光学積層体は、樹脂フィルム上に、前記空隙層と、前記中間層と、前記粘接着層とが、前記順序で積層された光学積層体であり、
前記空隙層形成工程において、前記樹脂フィルム上に前記空隙層を形成し、
前記架橋反応工程が、前記空隙層の、前記樹脂フィルムに対する粘着ピール強度を向上させる粘着ピール強度向上工程である請求項１９または２０記載の製造方法。
【請求項２２】
前記中間層形成工程が、前記架橋反応工程を兼ねる請求項１９から２１のいずれか一項に記載の製造方法。
【請求項２３】
前記空隙層形成工程において、微細な空隙構造を形成する一種類または複数種類の構成単位同士を、架橋補助剤により間接的に結合させて前記空隙層を形成する、請求項１１から２２のいずれか一項に記載の製造方法。
【請求項２４】
前記架橋補助剤の添加量が、前記構造単位の重量に対して０．０１〜２０重量％である請求項２３記載の製造方法。
【請求項２５】
前記光学積層体は、長尺状の樹脂フィルム上に、前記空隙層と、前記中間層と、前記粘接着層とが、前記順序で積層された光学積層体であり、
前記空隙層形成工程において、前記長尺状の樹脂フィルム上に前記空隙層を連続的に形成し、
前記粘接着層形成工程において、前記空隙層上に前記粘接着層を連続的に形成する、
請求項１１から２３のいずれか一項に記載の製造方法。
【請求項２６】
請求項１から１０のいずれか一項に記載の光学積層体を含むことを特徴とする光学部材。
【請求項２７】
請求項２６記載の光学部材を含むことを特徴とする画像表示装置。
【発明の詳細な説明】
【技術分野】
【０００１】
本発明は、光学積層体、光学積層体の製造方法、光学部材、画像表示装置、光学部材の製造方法および画像表示装置の製造方法に関する。
【背景技術】
【０００２】
２つの基板を一定の間隔をあけて配置すると、両基板の間の空隙が空気層となる。このように、前記基板間に形成された空気層は、例えば、光を全反射する低屈折層として機能する。このため、例えば、光学フィルムであれば、プリズム、偏光フィルムおよび偏光板等の部材を、一定の距離を持って配置することにより、前記部材間に、低屈折率層となる空気層を設けている。しかし、このように、空気層を形成するには、各部材を一定の距離を持って配置しなければならないため、部材を、順に積層していくことができず、製造に手間がかかる。また、空気層を維持するためにスペーサー（枠）等を介して光学部材を組合わせると、全体の厚みが大きくなり、薄型軽量化のニーズに反することにもなる。
【０００３】
このような問題を解消するために、部材間の空隙により形成される空気層に代わり、低屈折性を示すフィルム等の部材の開発が試みられている。
【０００４】
また、フィルム等の光学部材は、粘着層または接着層（以下、まとめて「粘接着層」という場合がある。）により貼り合せた積層構造で用いることが一般的である。このため、例えば、空隙を有する有機無機複合膜と、粘着剤または接着剤を含有する接続層との積層体が提案されている（特許文献１）。
【先行技術文献】
【特許文献】
【０００５】
【特許文献１】特開２０１４−４６５１８号公報
【発明の概要】
【発明が解決しようとする課題】
【０００６】
しかしながら、従来の空隙層は、膜強度が十分でなく、粘接着層（粘着剤または接着剤を含む層）から剥離しやすいという問題があった。特に、空隙層の形成時に触媒等により膜強度を上げると、空隙率が低下して屈折率が上昇することから、高強度と低屈折率との両立は困難であった。
【０００７】
そこで、本発明は、膜強度に優れ、空隙層と粘接着層とが剥離しにくい光学積層体、光学積層体の製造方法、光学部材、画像表示装置、光学部材の製造方法および画像表示装置の製造方法の提供を目的とする。
【課題を解決するための手段】
【０００８】
前記目的を達成するために、本発明の光学積層体は、空隙層と、中間層と、粘接着層とが、前記順序で積層され、前記空隙層上に前記粘接着層を形成することにより前記中間層が形成された、光学積層体である。
【０００９】
本発明の光学積層体の製造方法は、
空隙層と、中間層と、粘接着層とが、前記順序で積層された光学積層体の製造方法であって、
前記空隙層を形成する空隙層形成工程、
前記空隙層上に前記粘接着層を形成する粘接着層形成工程、および、
前記中間層を形成する中間層形成工程、
を含むことを特徴とする。
【００１０】
本発明の光学部材は、前記本発明の光学積層体を含む光学部材である。
【００１１】
本発明の画像表示装置は、前記本発明の光学部材を含む画像表示装置である。
【００１２】
本発明の光学部材の製造方法は、光学積層体を含む光学部材の製造方法であって、前記本発明の光学積層体の製造方法により製造する工程を含むことを特徴とする。
【００１３】
本発明の画像表示装置の製造方法は、光学部材を含む画像表示装置の製造方法であって、前記光学部材を、前記本発明の光学部材の製造方法により製造する工程を含むことを特徴とする。
【発明の効果】
【００１４】
本発明の光学積層体は、膜強度に優れ、空隙層と粘接着層とが剥離しにくい。また、本発明の光学積層体の製造方法によれば、膜強度に優れ、空隙層と粘接着層とが剥離しにくい本発明の光学積層体を製造することができる。なお、本発明の光学積層体は、例えば、さらに、樹脂フィルムを含み、前記樹脂フィルム上に、前記空隙層と、前記中間層と、前記粘接着層とが、前記順序で積層された光学積層体（以下「本発明の積層フィルム」という場合がある。）であっても良いが、これに限定されない。また、本発明の光学積層体は、例えば、本発明の光学部材および画像表示装置に用いることができるが、これに限定されず、どのような用途に用いても良い。
【図面の簡単な説明】
【００１５】
【図１】図１は、本発明において、樹脂フィルム１０上に空隙層２１、中間層２２および粘接着層３０を形成する方法の一例を模式的に示す工程断面図である。
【図２】図２は、ロール状である本発明の積層フィルム（以下「本発明の積層フィルムロール」ということがある。）の製造方法における工程の一部と、それに用いる装置の一例とを模式的に示す図である。
【図３】図３は、本発明の積層フィルムロールの製造方法における工程の一部と、それに用いる装置の別の一例とを模式的に示す図である。
【図４Ａ】図４Ａは、実施例１で製造した積層フィルムの断面写真である。
【図４Ｂ】図４Ｂは、実施例７で製造した積層フィルムの断面写真である。
【発明を実施するための形態】
【００１６】
本発明の光学積層体は、例えば、前記空隙層の厚みが、０．０１〜１０００μｍの範囲であっても良い。また、本発明の光学積層体は、例えば、前記中間層の厚みが、０．００１〜１０μｍの範囲であっても良い。
【００１７】
本発明の光学積層体は、例えば、前記空隙層の屈折率が１．２５以下である。
【００１８】
本発明の光学積層体は、例えば、前記中間層の厚みが、前記空隙層の厚み以下である。
【００１９】
本発明の光学積層体は、例えば、前記空隙層の空隙率が４０体積％以上である。
【００２０】
本発明の光学積層体は、例えば、前記空隙層のヘイズ値が５％未満である。
【００２１】
本発明の光学積層体において、例えば、前記空隙層は、微細孔粒子同士が化学的に結合している多孔体であっても良い。
【００２２】
本発明の光学積層体は、例えば、前述のとおり、さらに、樹脂フィルムを含み、前記樹脂フィルム上に、前記空隙層と、前記中間層と、前記粘接着層とが、前記順序で積層された光学積層体（本発明の積層フィルム）であっても良い。また、本発明の積層フィルムは、例えば、前記樹脂フィルムが、長尺状の樹脂フィルムであり、前記積層フィルムが、長尺状の積層フィルムロールであっても良い。
【００２３】
本発明の光学積層体の製造方法において、前記光学積層体が、樹脂フィルム上に、前記空隙層と、前記中間層と、前記粘接着層とが、前記順序で積層された光学積層体であり、前記空隙層形成工程において、前記樹脂フィルム上に前記空隙層を形成しても良い。
【００２４】
本発明の光学積層体の製造方法において、前記中間層形成工程は、前記粘接着層形成工程後に、前記空隙層の一部を前記粘接着層の一部と反応させて前記中間層を形成する工程であっても良い。
【００２５】
本発明の光学積層体の製造方法は、例えば、前記中間層形成工程において、前記空隙層および前記粘接着層を加熱することにより、前記中間層を形成しても良い。
【００２６】
本発明の光学積層体の製造方法は、さらに、前記空隙層形成工程に先立ち、前記空隙層の前駆体である空隙構造を形成する前駆体形成工程を含み、前記前駆体が、前記空隙層の強度を上げる強度向上剤を発生する物質を含み、前記物質は、光または熱により前記強度向上剤を発生する物質であり、前記前駆体形成工程では前記強度向上剤を発生させず、前記空隙層形成工程および前記中間層形成工程の少なくとも一方において、光照射または加熱により前記強度向上剤を発生させても良い。前記強度向上剤は、例えば、酸または塩基性物質を含んでいても良い。
【００２７】
本発明の光学積層体の製造方法において、前記空隙層は、例えば、微細な空隙構造を形成する一種類または複数種類の構成単位同士が直接的または間接的に化学的に結合している部分を含んでいても良い。また、例えば、前記空隙層において、構成単位同士が接触していても化学的に結合していない部分が存在していても良い。また、本発明において、構成単位同士が「間接的に結合している」とは、構成単位量以下の少量のバインダー成分を仲介して構成単位同士が結合していることを指す。構成単位同士が「直接的に結合している」とは、構成単位同士が、バインダー成分等を介さずに直接結合していることを指す。前記構成単位同士の結合は、例えば、触媒作用を介した結合でも良い。前記構成単位同士の結合は、例えば、水素結合もしくは共有結合を含んでいても良い。本発明において、前記空隙層を形成する前記構成単位は、例えば、粒子状、繊維状、平板状の少なくとも一つの形状を有する構造からなっていても良い。前記粒子状および平板状の構成単位は、例えば、無機物からなっていても良い。また、前記粒子状構成単位の構成元素は、例えば、Ｓｉ、Ｍｇ、Ａｌ、Ｔｉ、ＺｎおよびＺｒからなる群から選択される少なくとも一つの元素を含んでいても良い。粒子状を形成する構造体（構成単位）は、実粒子でも中空粒子でもよく、具体的にはシリコーン粒子や微細孔を有するシリコーン粒子、シリカ中空ナノ粒子やシリカ中空ナノバルーン等が挙げられる。繊維状の構成単位は、例えば、直径がナノサイズのナノファイバーであり、具体的にはセルロースナノファイバーやアルミナナノファイバー等が挙げられる。平板状の構成単位は、例えば、ナノクレイが挙げられ、具体的にはナノサイズのベントナイト（例えばクニピアF［商品名］）等が挙げられる。前記繊維状の構成単位は、特に限定されないが、例えば、カーボンナノファイバー、セルロースナノファイバー、アルミナナノファイバー、キチンナノファイバー、キトサンナノファイバー、ポリマーナノファイバー、ガラスナノファイバー、およびシリカナノファイバーからなる群から選択される少なくとも一つの繊維状物質であっても良い。また、前記構成単位は、例えば、微細孔粒子であっても良い。例えば、前記空隙層は、微細孔粒子同士が化学的に結合している多孔体であり、前記空隙層形成工程において、例えば、前記微細孔粒子同士を直接的もしくは間接的に化学的な結合をさせても良い。この時の間接的とは、前述のとおり、例えば、少量のバインダー成分のことを指し、微細孔粒子量以下のバインダーを介して粒子同士が結合していてもよい。なお、本発明において、「粒子」（例えば、前記微細孔粒子等）の形状は、特に限定されず、例えば、球状でも良いが、他の形状でも良い。また、本発明において、前記微細孔粒子は、例えば、前述のとおり、ゾルゲル数珠状粒子、ナノ粒子（中空ナノシリカ・ナノバルーン粒子）、ナノ繊維等であっても良い。本発明の光学積層体の製造方法において、前記微細孔粒子が、例えば、ケイ素化合物の微細孔粒子であり、前記多孔体が、シリコーン多孔体である。前記ケイ素化合物の微細孔粒子が、例えば、ゲル状シリカ化合物の粉砕体を含む。また、前記空隙層の別形態として、ナノファイバー��の繊維状物質からなり、該繊維状物質が絡まり合い空隙を含む形で層を成している空隙層がある。このような空隙層の製造方法は、特に限定されないが、例えば、前記微細孔粒子同士が化学的に結合している多孔体の空隙層と同様である。さらに他にも、前述のとおり、中空ナノ粒子やナノクレイを用いた空隙層、中空ナノバルーンやフッ化マグネシウムを用いて形成した空隙層も含まれる。また、それらの空隙層は単一の構成物質からなる空隙層であってもよいし、また複数の構成物質からなる空隙層であってもよい。空隙層の形態も単一の前記形態であってもよいし、複数の前記形態からなる空隙層であってもよい。以下においては、主に、前記微細孔粒子同士が化学的に結合している多孔体の空隙層について説明する。
【００２８】
本発明の光学積層体の製造方法は、例えば、前記微細孔粒子が、ケイ素化合物の微細孔粒子であり、前記多孔体が、シリコーン多孔体である。前記ケイ素化合物の微細孔粒子は、例えば、ゲル状シリカ化合物の粉砕体を含んでいても良い。
【００２９】
本発明の光学積層体の製造方法において、例えば、前記多孔体の多孔質構造が、孔構造が連続した連泡構造体であっても良い。
【００３０】
本発明の光学積層体の製造方法は、例えば、
前記微細孔粒子を含む含有液を作製する含有液作製工程、
前記樹脂フィルム上に前記含有液を塗工する塗工工程、および、
塗工した前記含有液を乾燥させる乾燥工程をさらに含み、
前記空隙層形成工程において、前記微細孔粒子同士を化学的に結合させて前記多孔体を形成しても良い。また、例えば、前記空隙層形成工程において、前記微細孔粒子同士を触媒の作用により化学的に結合させて前記空隙層を形成しても良い。
【００３１】
本発明の光学積層体の製造方法において、例えば、前記触媒が、塩基触媒（塩基性触媒）であり、前記含有液が、光または熱により前記塩基触媒を発生する塩基発生剤を含んでいても良い。また、例えば、前記空隙層形成工程において、光照射により、前記微細孔粒子同士を化学的に結合させて前記空隙層を形成しても良い。また、例えば、前記空隙層形成工程において、加熱により、前記微細孔粒子同士を化学的に結合させて前記空隙層を形成しても良い。
【００３２】
本発明の光学積層体の製造方法において、例えば、前記中間層形成後の空隙層の屈折率が、前記中間層形成前の前記空隙層の屈折率に０．１を加えた数値以下であっても良い。本発明の光学積層体の製造方法において、例えば、前記空隙層を、屈折率が１．２５以下となるように形成しても良い。本発明の光学積層体の製造方法において、例えば、前記空隙層を、空隙率が４０体積％以上となるように形成しても良い。本発明の光学積層体の製造方法において、例えば、前記空隙層を、厚みが０．０１〜１００μｍとなるように形成しても良い。本発明の光学積層体の製造方法において、例えば、前記空隙層を、ヘイズ値が５％未満となるように形成しても良い。
【００３３】
本発明の光学積層体の製造方法は、例えば、さらに、前記空隙層内部で架橋反応を起こさせる架橋反応工程を含んでいても良い。前記架橋反応工程は、例えば、前記空隙層の強度を向上させる強度向上工程であっても良い。前記架橋反応工程では、例えば、前記架橋反応を促進させる架橋反応促進剤を用いても良いし、光または熱により前記架橋反応促進剤を発生する物質を用いても良い。前記架橋反応促進剤は、例えば、前記空隙層の強度を上げる（向上させる）強度向上剤であっても良い。また、例えば、前記光学積層体が、樹脂フィルム上に、前記空隙層と、前記中間層と、前記粘接着層とが、前記順序で積層された光学積層体であり、前記空隙層形成工程において、前記樹脂フィルム上に前記空隙層を形成し、前記架橋反応工程は、前記空隙層の、前記樹脂フィルムに対する粘着ピール強度を向上させる粘着ピール強度向上工程であっても良い。また、例えば、前記中間層形成工程が、前記架橋反応工程を兼ねていても良い。
【００３４】
本発明の光学積層体の製造方法において、例えば、前記光学積層体は、長尺状の樹脂フィルム上に、前記空隙層と、前記中間層と、前記粘接着層とが、前記順序で積層された光学積層体であり、前記空隙層形成工程において、前記長尺状の樹脂フィルム上に前記空隙層を連続的に形成し、前記粘接着層形成工程において、前記空隙層上に前記粘接着層を連続的に形成しても良い。
【００３５】
また、本発明の光学積層体は、例えば、前記本発明の光学積層体の製造方法により製造される。
【００３６】
以下、本発明について、例を挙げてさらに具体的に説明する。ただし、本発明は、以下の説明により限定および制限されない。
【００３７】
［１．積層フィルム（光学積層体）］
本発明の光学積層体は、前述のとおり、膜強度に優れ、空隙層と粘接着層とが剥離しにくい。この理由（メカニズム）は不明であるが、例えば、前記中間層の投錨性（投錨効果）によると推測される。前記投錨性（投錨効果）とは、前記空隙層と前記中間層との界面付近において、前記中間層が前記空隙層内部に入り組んだ構造をしていることにより、前記界面が強固に固定される現象（効果）をいう。ただし、この理由（メカニズム）は、推測される理由（メカニズム）の一例であり、本発明を限定しない。
【００３８】
なお、本発明の光学積層体は、前述のとおり、さらに、樹脂フィルムを含み、前記樹脂フィルム上に、前記空隙層と、前記中間層と、前記粘接着層とが、前記順序で積層された光学積層体（本発明の積層フィルム）であっても良い。本発明の光学積層体は、これに限定されず、樹脂フィルムを含まない光学積層体でも良いが、以下においては、主に、本発明の積層フィルム（樹脂フィルムを含む光学積層体）について説明する。樹脂フィルムを含まない本発明の光学積層体については、特に断らない限り、以下における本発明の積層フィルムの説明を援用できる。また、本発明の積層フィルムは、前述のとおり、ロール状の積層フィルム（本発明の積層フィルムロール）であっても良い。本発明の積層フィルムロールは、例えば、その一部を切り出して、本発明の積層フィルムとして用いても良い。以下において「本発明の積層フィルム」という場合は、特に断らない限り、本発明の積層フィルムロールをも含むものとする。
【００３９】
本発明の積層フィルムは、膜強度に優れ、空隙層と粘接着層とが剥離しにくいので、例えば、ロール状の積層フィルム（本発明の積層フィルムロール）とすることができ、製造効率が良い、取り扱いやすい等の利点がある。また、本発明の積層フィルムは、例えば、空隙層の可撓性が高いことにより、柔らかい樹脂フィルム上への形成によりロール形状品として連続生産することが可能であり、かつ、ロールとして取り扱いやすい。なお、本発明の積層フィルムの製造方法は、特に限定されないが、例えば、前記本発明の積層フィルムの製造方法により製造することができる。
【００４０】
本発明の積層フィルムにおいて、前記樹脂フィルムは、特に制限されず、前記樹脂の種類は、例えば、ポリエチレンテレフタレート（ＰＥＴ）、アクリル、セルロースアセテートプロピオネート（ＣＡＰ）、シクロオレフィンポリマー（ＣＯＰ）、トリアセテート（ＴＡＣ）、ポリエチレンナフタレート（ＰＥＮ）、ポリエチレン（ＰＥ）、ポリプロピレン（ＰＰ）等の、透明性に優れた熱可塑性樹脂等が挙げられる。
【００４１】
本発明の積層フィルムロールまたは積層フィルムにおける前記空隙層（以下「本発明の空隙層」という。）は、例えば、前記樹脂フィルム上に、直接積層されてもよいし、他の層を介して積層されてもよい。
【００４２】
本発明の積層フィルムは、例えば、前記空隙層、前記中間層および前記粘接着層と前記樹脂フィルムとを含み、前記樹脂フィルム上に前記空隙層が積層され、前記特性を有することを特徴とする低屈折材ということもできる。
【００４３】
本発明の空隙層は、例えば、膜強度を示すベンコット（登録商標）による耐擦傷性試験の残存率が、６０〜１００％である。このような膜強度を有すれば、例えば、製造時の巻き取りや使用時等における物理的衝撃にも強い。前記耐擦傷性は、その下限が、例えば、６０％以上、８０％以上、９０％以上であり、その上限が、例えば、１００％以下、９９％以下、９８％以下であり、その範囲が、例えば、６０〜１００％、８０〜９９％、９０〜９８％である。
【００４４】
前記耐擦傷性は、例えば、以下のような方法により測定できる。
【００４５】
（耐擦傷性の評価）
（１）  本発明の積層フィルムを、直径１５ｍｍの円状にサンプリングし、空隙層に対し、ベンコット（登録商標）による摺動試験（耐擦傷性試験）を行う。摺動条件は、重り１００ｇ、１０往復とする。
（２）  前記（１）の耐擦傷性試験を終えた前記空隙層に対し、目視で耐擦傷性を評価する。耐擦傷性試験後の傷の本数が０〜９本なら○、１０本〜２９本なら△、３０本以上なら×と評価する。
【００４６】
また、本発明の積層フィルムロールまたは積層フィルムは、例えば、可撓性を示すＭＩＴ試験による耐折回数が、１００回以上である。このような可撓性を有することにより、連続製造時における巻き取りや使用時等における取扱い性に優れる。
【００４７】
前記耐折回数は、その下限が、例えば、１００回以上、５００回以上、１０００回以上であり、その上限が、特に制限されず、例えば、１００００回以下であり、その範囲が、例えば、１００〜１００００回、５００〜１００００回、１０００〜１００００回である。
【００４８】
前記可撓性は、例えば、物質の変形のし易さを意味する。前記ＭＩＴ試験による耐折回数は、例えば、以下のような方法により測定できる。
【００４９】
（耐折試験の評価）
前記空隙層（本発明の空隙層）を、２０ｍｍ×８０ｍｍの短冊状にカットした後、ＭＩＴ耐折試験機（テスター産業社製：ＢＥ−２０２）に取り付け、１．０Ｎの荷重をかける。前記空隙層を抱き込むチャック部は、Ｒ２．０ｍｍを使用し、耐折回数を最大１００００回行い、前記空隙層が破断した時点の回数を耐折回数とする。
【００５０】
本発明の空隙層において、膜密度は、特に制限されず、その下限が、例えば、１ｇ／ｃｍ３以上、１０ｇ／ｃｍ３以上、１５ｇ／ｃｍ３以上であり、その上限が、例えば、５０ｇ／ｃｍ３以下、４０ｇ／ｃｍ３以下、３０ｇ／ｃｍ３以下、２．１ｇ／ｃｍ３以下であり、その範囲が、例えば、５〜５０ｇ／ｃｍ３、１０〜４０ｇ／ｃｍ３、１５〜３０ｇ／ｃｍ３、１〜２．１ｇ／ｃｍ３である。また、本発明の空隙層において、前記膜密度に基づく空孔率は、その下限が、例えば、５０％以上、７０％以上、８５％以上であり、その上限が、例えば、９８％以下、９５％以下であり、その範囲が、例えば、５０〜９８％、７０〜９５％、８５〜９５％である。
【００５１】
前記膜密度は、例えば、以下のような方法により測定でき、前記空孔率は、例えば、前記膜密度に基づいて、以下のようにして算出できる。
【００５２】
（膜密度、空孔率の評価）
基材（アクリルフィルム）上に空隙層（本発明の空隙層）を形成した後、この積層体における前記空隙層について、Ｘ線回折装置（ＲＩＧＡＫＵ社製：ＲＩＮＴ−２０００）を用いて全反射領域のＸ線反射率を測定する。そして、Ｉｎｔｅｎｓｉｔｙと２θのフィッティグを行った後に、前記積層体（空隙層・基材）の全反射臨界角から膜密度（ｇ／ｃｍ３）を算出し、さらに、空孔率（Ｐ％）を、以下の式より算出する。
空孔率（Ｐ％）＝４５．４８×膜密度（ｇ／ｃｍ３）＋１００（％）
【００５３】
本発明の空隙層は、例えば、孔構造を有している。前記孔の空隙サイズは、空隙（孔）の長軸の直径および短軸の直径のうち、前記長軸の直径を指すものとする。好ましい空孔サイズは、例えば、２ｎｍ〜５００ｎｍである。前記空隙サイズは、その下限が、例えば、２ｎｍ以上、５ｎｍ以上、１０ｎｍ以上、２０ｎｍ以上であり、その上限が、例えば、５００ｎｍ以下、２００ｎｍ以下、１００ｎｍ以下であり、その範囲が、例えば、２ｎｍ〜５００ｎｍ、５ｎｍ〜５００ｎｍ、１０ｎｍ〜２００ｎｍ、２０ｎｍ〜１００ｎｍである。空隙サイズは、空隙構造を用いる用途に応じて、好ましい空隙サイズが決まるため、例えば、目的に応じて、所望の空隙サイズに調整する必要がある。空隙サイズは、例えば、以下の方法により評価できる。
【００５４】
（空隙サイズの評価）
本発明において、前記空隙サイズは、ＢＥＴ試験法により定量化できる。具体的には、比表面積測定装置（マイクロメリティック社製：ＡＳＡＰ２０２０）のキャピラリに、サンプル（本発明の空隙層）を０．１ｇ投入した後、室温で２４時間、減圧乾燥を行って、空隙構造内の気体を脱気する。そして、前記サンプルに窒素ガスを吸着させることで吸着等温線を描き、細孔分布を求める。これによって、空隙サイズが評価できる。
【００５５】
本発明の空隙層は、例えば、前述のように孔構造（多孔質構造）を有していてもよく、例えば、前記孔構造が連続した連泡構造体であってもよい。前記連泡構造体とは、例えば、前記シリコーン多孔体において、三次元的に、孔構造が連なっていることを意味し、前記孔構造の内部空隙が連続している状態ともいえる。多孔質体が連泡構造を有する場合、これにより、バルク体中に占める空孔率を高めることが可能であるが、中空シリカのような独泡粒子を使用する場合は、連泡構造を形成できない。これに対して、本発明の空隙層は、例えば、シリカゾル粒子（ゾルを形成するゲル状ケイ素化合物の粉砕物）を使用する場合、前記粒子が三次元の樹状構造を有するために、塗工膜（前記ゲル状ケイ素化合物の粉砕物を含むゾルの塗工膜）中で、前記樹状粒子が沈降・堆積することで、容易に連泡構造を形成することが可能である。また、本発明の空隙層は、より好ましくは、連泡構造が複数の細孔分布を有するモノリス構造を形成することが好ましい。前記モノリス構造は、例えば、ナノサイズの微細な空隙が存在する構造と、同ナノ空隙が集合した連泡構造として存在する階層構造を指す。前記モノリス構造を形成する場合、例えば、微細な空隙で膜強度を付与しつつ、粗大な連泡空隙で高い空孔率を付与し、膜強度と高空孔率とを両立することができる。それらのモノリス構造を形成するには、例えば、まず、前記シリカゾル粒子に粉砕する前段階のゲル（ゲル状ケイ素化合物）において、生成する空隙構造の細孔分布を制御することが好ましい。また、例えば、前記ゲル状ケイ素化合物を粉砕する際、粉砕後のシリカゾル粒子の粒度分布を所望のサイズに制御することで、前記モノリス構造を形成させることができる。
【００５６】
本発明の空隙層において、透明性を示すヘイズは、特に制限されず、その上限は、例えば、５％未満、または３％未満である。また、その下限は、例えば、０．１％以上、０．２％以上であり、その範囲が、例えば、０．１％以上５％未満、０．２％以上３％未満、である。
【００５７】
前記ヘイズは、例えば、以下のような方法により測定できる。
【００５８】
（ヘイズの評価）
空隙層（本発明の空隙層）を５０ｍｍ×５０ｍｍのサイズにカットし、ヘイズメーター（村上色彩技術研究所社製：ＨＭ−１５０）にセットしてヘイズを測定する。ヘイズ値については、以下の式より算出を行う。
ヘイズ（％）＝［拡散透過率（％）／全光線透過率（％）］×１００（％）
【００５９】
前記屈折率は、一般に、真空中の光の波面の伝達速度と、媒質内の伝播速度との比を、その媒質の屈折率という。本発明の空隙層の屈折率は、その上限が、例えば、１．２５以下、１．２０以下、１．１５以下であり、その下限が、例えば、１．０５以上、１．０６以上、１．０７以上であり、その範囲が、例えば、１．０５以上〜１．２５以下、１．０６以上〜１．２０以下、１．０７以上〜１．１５以下である。
【００６０】
本発明において、前記屈折率は、特に断らない限り、波長５５０ｎｍにおいて測定した屈折率をいう。また、屈折率の測定方法は、特に限定されず、例えば、下記の方法により測定できる。
【００６１】
（屈折率の評価）
アクリルフィルムに空隙層（本発明の空隙層）を形成した後に、５０ｍｍ×５０ｍｍのサイズにカットし、これを粘着層でガラス板（厚み：３ｍｍ）の表面に貼合する。前記ガラス板の裏面中央部（直径２０ｍｍ程度）を黒マジックで塗りつぶして、前記ガラス板の裏面で反射しないサンプルを調製する。エリプソメーター（Ｊ．Ａ．Ｗｏｏｌｌａｍ  Ｊａｐａｎ社製：ＶＡＳＥ）に前記サンプルをセットし、５００ｎｍの波長、入射角５０〜８０度の条件で、屈折率を測定し、その平均値を屈折率とする。
【００６２】
本発明の空隙層と、その上に積層された前記粘接着層との密着性を示す粘着ピール強度は、特に制限されず、その下限が、例えば、１Ｎ／２５ｍｍ以上、１．３Ｎ／２５ｍｍ以上、１．５Ｎ／２５ｍｍ以上、２Ｎ／２５ｍｍ以上、３Ｎ／２５ｍｍ以上であり、その上限が、例えば、３０Ｎ／２５ｍｍ以下、２０Ｎ／２５ｍｍ以下、１０Ｎ／２５ｍｍ以下であり、その範囲が、例えば、１〜３０Ｎ／２５ｍｍ、２〜２０Ｎ／２５ｍｍ、３〜１０Ｎ／２５ｍｍである。
【００６３】
前記粘着ピール強度の測定方法は、特に限定されず、例えば、下記の方法により測定できる。
【００６４】
（粘着ピール強度の評価）
本発明の積層フィルムを、５０ｍｍ×１４０ｍｍの短冊状にサンプリングを行い、前記サンプルをステンレス板に両面テープで固定する。ＰＥＴフィルム（Ｔ１００：三菱樹脂フィルム社製）にアクリル粘着層（厚み２０μｍ）を貼合し、２５ｍｍ×１００ｍｍにカットした粘着テープ片を、前記本発明の積層フィルムにおける、樹脂フィルムと反対側に貼合し、前記ＰＥＴフィルムとのラミネートを行う。次に、前記サンプルを、オートグラフ引っ張り試験機（島津製作所社製：ＡＧ−Ｘｐｌｕｓ）にチャック間距離が１００ｍｍになるようにチャッキングした後に、０．３ｍ／ｍｉｎの引張速度で引っ張り試験を行う。５０ｍｍピール試験を行った平均試験力を、粘着ピール強度とする。
【００６５】
本発明の空隙層の厚みは、特に制限されず、その下限が、例えば、０．０１μｍ以上、０．０５μｍ以上、０．１μｍ以上、０．３μｍ以上であり、その上限が、例えば、１０００μｍ以下、１００μｍ以下、８０μｍ以下、５０μｍ以下、１０μｍ以下であり、その範囲が、例えば、０．０１〜１００μｍである。
【００６６】
本発明の空隙層は、例えば、前述のようにゲル状化合物の粉砕物を含み、前記粉砕物同士が化学的に結合している。本発明の空隙層において、前記粉砕物同士の化学的な結合（化学結合）の形態は、特に制限されず、前記化学結合の具体例は、例えば、架橋結合等が挙げられる。なお、前記粉砕物同士を化学的に結合させる方法は、本発明の製造方法において、詳細を述べる。
【００６７】
前記ゲル状化合物のゲル形態は、特に制限されない。「ゲル」とは、一般に、溶質が、相互作用のために独立した運動性を失って集合した構造をもち、固化した状態をいう。また、ゲルの中でも、一般に、ウェットゲルは、分散媒を含み、分散媒中で溶質が一様な構造をとるものをいい、キセロゲルは、溶媒が除去されて、溶質が、空隙を持つ網目構造をとるものをいう。本発明において、前記ゲル状化合物は、例えば、ウェットゲルでもよいし、キセロゲルでもよい。
【００６８】
前記ゲル状化合物は、例えば、モノマー化合物をゲル化したゲル化物が挙げられる。具体的に、前記ゲル状ケイ素化合物は、例えば、前記モノマーのケイ素化合物が互いに結合したゲル化物、具体例として、前記モノマーのケイ素化合物が互いに水素結合または分子間力結合したゲル化物が挙げられる。前記結合は、例えば、脱水縮合による結合が挙げられる。前記ゲル化の方法は、本発明の製造方法において後述する。
【００６９】
本発明の空隙層において、前記粉砕物の粒度バラツキを示す体積平均粒子径は、特に制限されず、その下限が、例えば、０．１０μｍ以上、０．２０μｍ以上、０．４０μｍ以上であり、その上限が、例えば、２．００μｍ以下、１．５０μｍ以下、１．００μｍ以下であり、その範囲が、例えば、０．１０μｍ〜２．００μｍ、０．２０μｍ〜１．５０μｍ、０．４０μｍ〜１．００μｍである。前記粒度分布は、例えば、動的光散乱法、レーザー回折法等の粒度分布評価装置、および走査型電子顕微鏡（ＳＥＭ）、透過型電子顕微鏡（ＴＥＭ）等の電子顕微鏡等により測定することができる。
【００７０】
また、前記粉砕物の粒度バラツキを示す粒度分布は、特に制限されず、例えば、粒径０．４μｍ〜１μｍの粒子が、５０〜９９．９重量％、８０〜９９．８重量％、９０〜９９．７重量％であり、または、粒径１μｍ〜２μｍの粒子が、０．１〜５０重量％、０．２〜２０重量％、０．３〜１０重量％である。前記粒度分布は、例えば、粒度分布評価装置または電子顕微鏡により測定することができる。
【００７１】
本発明の空隙層において、前記ゲル状化合物の種類は、特に制限されない。前記ゲル状化合物としては、例えば、ゲル状ケイ素化合物が例示できる。以下に、ゲル状化合物がゲル状化合物である場合を例として説明するが、本発明は、これには制限されない。
【００７２】
前記架橋結合は、例えば、シロキサン結合である。シロキサン結合は、例えば、以下に示す、Ｔ２の結合、Ｔ３の結合、Ｔ４の結合が例示できる。本発明の空隙層がシロキサン結合を有する場合、例えば、いずれか一種の結合を有してもよいし、いずれか二種の結合を有してもよいし、三種全ての結合を有してもよい。前記シロキサン結合のうち、Ｔ２およびＴ３の比率が多いほど、可撓性に富み、ゲル本来の特性を期待できるが、膜強度が脆弱になる。一方で、前記シロキサン結合のうちＴ４比率が多いと、膜強度と発現しやすいが、空隙サイズが小さくなり、可撓性が脆くなる。このため、例えば、用途に応じて、Ｔ２、Ｔ３、Ｔ４比率を変えることが好ましい。
【００７３】
【化１】
0006713871.tif 000002
【００７４】
本発明の空隙層が前記シロキサン結合を有する場合、Ｔ２、Ｔ３およびＴ４の割合は、例えば、Ｔ２を「１」として相対的に表した場合、Ｔ２：Ｔ３：Ｔ４＝１：［１〜１００］：［０〜５０］、１：［１〜８０］：［１〜４０］、１：［５〜６０］：［１〜３０］である。
【００７５】
また、本発明の空隙層は、例えば、含まれるケイ素原子がシロキサン結合していることが好ましい。具体例として、前記空隙層に含まれる全ケイ素原子のうち、未結合のケイ素原子（つまり、残留シラノール）の割合は、例えば、５０％未満、３０％以下、１５％以下である。
【００７６】
前記ゲル状化合物が、前記ゲル状ケイ素化合物の場合、前記モノマーのケイ素化合物は、特に制限されない。前記モノマーのケイ素化合物は、例えば、下記式（１）で表される化合物が挙げられる。前記ゲル状ケイ素化合物が、前述のように、モノマーのケイ素化合物が互いに水素結合または分子間力結合したゲル化物の場合、式（１）のモノマー間は、例えば、それぞれの水酸基を介して水素結合できる。
【００７７】
【化２】
0006713871.tif 000003
【００７８】
前記式（１）中、例えば、Ｘは、２、３または４であり、Ｒ１は、直鎖もしくは分枝アルキル基、である。前記Ｒ１の炭素数は、例えば、１〜６、１〜４、１〜２である。前記直鎖アルキル基は、例えば、メチル基、エチル基、プロピル基、ブチル基、ペンチル基、ヘキシル基等が挙げられ、前記分枝アルキル基は、例えば、イソプロピル基、イソブチル基等が挙げられる。前記Ｘは、例えば、３または４である。
【００７９】
前記式（１）で表されるケイ素化合物の具体例としては、例えば、Ｘが３である下記式（１’）に示す化合物が挙げられる。下記式（１’）において、Ｒ１は、前記式（１）と同様であり、例えば、メチル基である。Ｒ１がメチル基の場合、前記ケイ素化合物は、トリス（ヒドロキシ）メチルシランである。前記Ｘが３の場合、前記ケイ素化合物は、例えば、３つの官能基を有する３官能シランである。
【００８０】
【化３】
0006713871.tif 000004
【００８１】
また、前記式（１）で表されるケイ素化合物の具体例としては、例えば、Ｘが４である化合物が挙げられる。この場合、前記ケイ素化合物は、例えば、４つの官能基を有する４官能シランである。
【００８２】
前記モノマーのケイ素化合物は、例えば、ケイ素化合物前駆体の加水分解物でもよい。前記ケイ素化合物前駆体としては、例えば、加水分解により前記ケイ素化合物を生成できるものであればよく、具体例として、下記式（２）で表される化合物が挙げられる。
【００８３】
【化４】
0006713871.tif 000005
【００８４】
前記式（２）中、例えば、Ｘは、２、３または４であり、
Ｒ１およびＲ２は、それぞれ、直鎖もしくは分枝アルキル基であり、
Ｒ１およびＲ２は、同一でも異なっていても良く、
Ｒ１は、Ｘが２の場合、互いに同一でも異なっていても良く、
Ｒ２は、互いに同一でも異なっていても良い。
【００８５】
前記ＸおよびＲ１は、例えば、前記式（１）におけるＸおよびＲ１と同じである。また、前記Ｒ２は、例えば、式（１）におけるＲ１の例示が援用できる。
【００８６】
前記式（２）で表されるケイ素化合物前駆体の具体例としては、例えば、Ｘが３である下記式（２’）に示す化合物が挙げられる。下記式（２’）において、Ｒ１およびＲ２は、それぞれ、前記式（２）と同様である。Ｒ１およびＲ２がメチル基の場合、前記ケイ素化合物前駆体は、トリメトキシ（メチル）シラン（以下、「ＭＴＭＳ」ともいう）である。
【００８７】
【化５】
0006713871.tif 000006
【００８８】
前記モノマーのケイ素化合物は、例えば、低屈折率性に優れる点から、前記３官能シランが好ましい。また、前記モノマーのケイ素化合物は、例えば、強度（例えば、耐擦傷性）に優れる点から、前記４官能シランが好ましい。また、前記ゲル状ケイ素化合物の原料となる前記モノマーのケイ素化合物は、例えば、一種類のみを使用してもよいし、二種類以上を併用してもよい。具体例として、前記モノマーのケイ素化合物として、例えば、前記３官能シランのみを含んでもよいし、前記４官能シランのみを含んでもよいし、前記３官能シランと前記４官能シランの両方を含んでもよいし、さらに、その他のケイ素化合物を含んでもよい。前記モノマーのケイ素化合物として、二種類以上のケイ素化合物を使用する場合、その比率は、特に制限されず、適宜設定できる。
【００８９】
本発明の積層フィルムにおいて、前記空隙層は、例えば、前記微細な空隙構造を形成する一種類または複数種類の構成単位同士を化学的に結合させるための触媒を含んでいても良い。前記触媒の含有率は、特に限定されないが、前記構成単位の重量に対し、例えば、０．０１〜２０重量％、０．０５〜１０重量％、または０．１〜５重量％である。
【００９０】
また、本発明の積層フィルムにおいて、前記空隙層は、例えば、さらに、前記微細な空隙構造を形成する一種類または複数種類の構成単位同士を間接的に結合させるための架橋補助剤を含んでいても良い。前記架橋補助剤の含有率は、特に限定されないが、例えば、前記構成単位の重量に対して０．０１〜２０重量％、０．０５〜１５重量％、または０．１〜１０重量％である。
【００９１】
本発明において、前記粘接着層は、特に限定されない。なお、本発明において、「粘接着層」は、例えば、粘着剤および接着剤の少なくとも一方を含む層であり、例えば、粘着層でも接着層でも良い。本発明において、「粘着剤」および「粘着層」は、例えば、被着体の再剥離を前提とした剤または層をいう。本発明において、「接着剤」および「接着層」は、例えば、被着体の再剥離を前提としない剤または層をいう。ただし、本発明において、「粘着剤」と「接着剤」は、必ずしも明確に区別できるものではなく、「粘着層」と「接着層」は、必ずしも明確に区別できるものではない。本発明において、前記粘接着層を形成する粘着剤または接着剤は特に限定されず、例えば、一般的な粘着剤または接着剤等が使用できる。前記粘着剤または接着剤としては、例えば、アクリル系、ビニルアルコール系、シリコーン系、ポリエステル系、ポリウレタン系、ポリエーテル系等のポリマー製接着剤、ゴム系接着剤等が挙げられる。また、グルタルアルデヒド、メラミン、シュウ酸等のビニルアルコール系ポリマーの水溶性架橋剤等から構成される接着剤等も挙げられる。これら粘着剤および接着剤は、１種類のみ用いても、複数種類を併用（例えば、混合、積層等）しても良い。前記粘接着層の厚みは、特に制限されないが、例えば、０．１〜１００μｍ、５〜５０μｍ、１０〜３０μｍ、または１２〜２５μｍである。
【００９２】
本発明において、前記中間層は、特に限定されないが、例えば、前述のとおり、前記空隙層の一部が前記粘接着層の一部と合一することにより形成された層である。前記中間層の厚みは、特に制限されないが、例えば例えば、１〜１５００ｎｍ、５〜１０００ｎｍ、１０〜８００ｎｍ、または２０〜５００ｎｍである。
【００９３】
本発明の積層フィルムの形態は、特に制限されないが、フィルム形状が通常である。
【００９４】
本発明の積層フィルムは、例えば、ロール体である。また、本発明の積層フィルムは、例えば、前述のように、さらに樹脂フィルムを含み、長尺な前記樹脂フィルム上に、前記空隙層が形成されてもよい。この場合、本発明の積層フィルムには別の長尺フィルムが積層されていてもよく、前記樹脂フィルムと前記空隙層とを含む本発明の積層フィルムに、別の長尺樹脂フィルム（例えば、合紙、離型フィルム、表面保護フィルム等）を積層した後、ロール体に巻かれた形態であってもよい。
【００９５】
本発明の積層フィルムの製造方法は、特に制限されないが、例えば、以下に示す本発明の製造方法により製造することができる。また、樹脂フィルムを含まない本発明の光学積層体の製造方法については、特に断らない限り、樹脂フィルムを用いない以外は本発明の積層フィルムの製造方法と同様にして行うことができる。
【００９６】
［２．積層フィルムの製造方法］
本発明の積層フィルムの製造方法は、前述のとおり、空隙層と、中間層と、粘接着層とが、前記順序で積層され、前記空隙層および前記粘接着層が、前記中間層により結合された積層フィルムの製造方法であって、前記空隙層を形成する空隙層形成工程、前記空隙層上に前記粘接着層を形成する粘接着層形成工程、および、前記空隙層を、前記粘接着層と反応させて前記中間層を形成する中間層形成工程、を含むことを特徴とする。
【００９７】
本発明の積層フィルムの製造方法においては、例えば、前述のとおり、前記空隙層は、微細孔粒子同士が化学的に結合している多孔体であり、前記空隙層形成工程において、前記微細孔粒子同士を化学的に結合させる。本発明の積層フィルムの製造方法は、例えば、前述のとおり、前記微細孔粒子を含む含有液を作製する含有液作製工程、前記樹脂フィルム上に前記含有液を塗工する塗工工程、および、塗工した前記含有液を乾燥させる乾燥工程をさらに含み、前記空隙層形成工程において、前記微細孔粒子同士を化学的に結合させて前記多孔体を形成する。前記微細孔粒子を含む含有液（以下、「微細孔粒子含有液」または単に「含有液」という場合がある。）は、特に限定されないが、例えば、前記微細孔粒子を含む懸濁液である。なお、以下において、主に、前記微細孔粒子が、ゲル状化合物の粉砕物であり、前記空隙層がゲル状化合物の粉砕物を含む多孔体（好ましくはシリコーン多孔体）である場合について説明する。ただし、本発明は、前記微細孔粒子が、ゲル状化合物の粉砕物以外である場合も、同様に実施することができる。
【００９８】
本発明の製造方法によれば、例えば、優れた低屈折率を示す空隙層が形成される。その理由は、例えば、以下のように推測されるが、本発明は、この推測には制限されない。
【００９９】
本発明の製造方法で使用する前記粉砕物は、前記ゲル状ケイ素化合物を粉砕したものであるため、前記粉砕前のゲル状ケイ素化合物の三次元構造が、三次元基本構造に分散された状態となっている。そして、本発明の製造方法では、前記ゲル状ケイ素化合物の粉砕物を前記基材上に塗工することで、前記三次元基本構造に基づく多孔性構造の前駆体が形成される。つまり、本発明の製造方法によれば、前記ゲル状ケイ素化合物の三次元構造とは異なる、前記三次元基本構造の前記粉砕物から形成された新たな多孔構造が形成される。このため、最終的に得られる前記空隙層は、例えば、空気層と同程度に機能する低屈折率を奏することができる。また、本発明の製造方法においては、さらに、前記粉砕物同士を化学的に結合させるため、前記新たな三次元構造が固定化される。このため、最終的に得られる前記空隙層は、空隙を有する構造であるが、十分な強度と可撓性とを維持できる。このように、本発明の製造方法により得られる空隙層は、例えば、前記空気層の代替品として、低屈折性という機能の面において、また、強度と可撓性においても、有用である。また、前記空気層の場合、例えば、部材と部材とを、両者の間にスペーサー等を介することで間隙を設けて積層することにより、前記部材間に空気層を形成する必要があった。しかし、本発明の製造方法により得られる空隙層は、例えば、目的の部位に配置するのみで、前記空気層と同程度に機能する低屈折性を発揮させることができる。したがって、前述のように、前記空気層を形成するよりも、容易且つ簡便に、前記空気層と同程度に機能する低屈折性を、例えば、光学部材に付与することができる。
【０１００】
また、本発明の製造方法においては、前述のとおり、前記空隙層を、前記粘接着層と反応させて前記中間層を形成する（中間層形成工程）。前記中間層により、前記空隙層と前記粘接着層とが剥離しにくくなる。この理由（メカニズム）は不明であるが、前述のとおり、例えば、前記中間層の投錨性（投錨効果）によると推測される。前記空隙層と前記粘接着層との反応も、特に限定されないが、例えば、触媒作用による反応でも良い。また、前記空隙層と前記粘接着層との反応は、例えば、新たな化学結合が生成される反応（例えば架橋反応）でも良い。
【０１０１】
また、後述するように、前記中間層形成工程が、前記空隙層の強度を向上させる工程を兼ねていても良い。前記中間層形成工程により前記空隙層の強度が向上するメカニズムは不明であるが、例えば、以下のように推測される。すなわち、前記中間層形成工程においては、例えば加熱等により、前記空隙層および前記粘接着層にエネルギーを与えて反応させ、前記中間層を形成する。その加熱等のエネルギーにより、前記空隙層内部の架橋（化学的な結合）の数が増加し、前記空隙層の強度が向上すると考えられる。また、この反応は、例えば、前記空隙層中に含まれる触媒、架橋反応促進剤、または強度向上剤の作用により進行する。もしくは、空隙層中の空隙部に粘着剤中のゾル分が入り込み、そのアンカー効果によって中間層の投錨力が向上する。ただし、これらは、推測可能なメカニズムの一例であり、本発明を限定しない。
【０１０２】
前記空隙層形成工程においては、例えば、光塩基発生剤を用いた触媒反応により、前記微細孔粒子同士を化学的に結合させて前記空隙層を形成する。そして、例えば、前記光塩基発生剤から発生した塩基触媒（架橋反応促進剤）が前記前駆体中に残留していることにより、前記中間層形成工程における加熱等で、前記微細孔粒子同士の化学的な結合（例えば架橋反応）がさらに進む。これにより、前記空隙層の強度が向上すると考えられる。具体例として、前記微細孔粒子が、ケイ素化合物の微細孔粒子（例えばゲル状シリカ化合物の粉砕体）であって、前記空隙層中に残留シラノール基（ＯＨ基）が存在する場合、前記残留シラノール基同士が架橋反応により化学的に結合すると考えられる。ただし、この説明も例示であり、本発明を限定しない。
【０１０３】
本発明の製造方法は、特に記載しない限り、前記本発明の積層フィルムの説明を援用できる。
【０１０４】
本発明の製造方法において、前記ゲル状化合物およびその粉砕物、前記モノマー化合物および前記モノマー化合物の前駆体は、前記本発明の空隙層における説明を援用できる。
【０１０５】
本発明の積層フィルムの製造方法は、例えば、以下のようにして行うことができるが、これには限定されない。
【０１０６】
本発明の積層フィルムの製造方法は、例えば、前述のように、前記微細孔粒子を含む含有液を作製する含有液作製工程を有する。前記微細孔粒子がゲル状化合物の粉砕物である場合は、前記粉砕物は、例えば、前記ゲル状化合物を粉砕して得られる。前記ゲル状化合物の粉砕によって、前述のように、前記ゲル状化合物の三次元構造が破壊され、三次元基本構造に分散される。
【０１０７】
以下に、前記モノマー化合物のゲル化による前記ゲル状化合物の生成、前記ゲル状化合物の粉砕による粉砕物の調製について、例を挙げて説明するが、本発明は、以下の例示には制限されない。
【０１０８】
前記モノマー化合物のゲル化は、例えば、前記モノマー化合物を、互いに水素結合させることまたは分子間力結合させることで行うことができる。
【０１０９】
前記モノマー化合物は、例えば、前記本発明の空隙層において述べた前記式（１）で表されるケイ素化合物が挙げられる。
【０１１０】
【化６】
0006713871.tif 000007
【０１１１】
前記式（１）のケイ素化合物は、水酸基を有するため、前記式（１）のモノマー間は、例えば、それぞれの水酸基を介して、水素結合または分子間力結合が可能である。
【０１１２】
また、前記ケイ素化合物は、前述のように、前記ケイ素化合物前駆体の加水分解物でもよく、例えば、前記本発明の空隙層において述べた前記式（２）で表されるケイ素化合物前駆体を、加水分解して生成してもよい。
【０１１３】
【化７】
0006713871.tif 000008
【０１１４】
前記モノマー化合物前駆体の加水分解の方法は、特に制限されず、例えば、触媒存在下での化学反応により行うことができる。前記触媒としては、例えば、シュウ酸、酢酸等の酸等が挙げられる。前記加水分解反応は、例えば、シュウ酸の水溶液を、前記ケイ素化合物とジメチルスルホキシドとの混合液（例えば懸濁液）に、室温環境下でゆっくり滴下混合させた後に、そのまま３０分程度撹拌することで行うことができる。前記ケイ素化合物前駆体を加水分解する際は、例えば、前記ケイ素化合物前駆体のアルコキシ基を完全に加水分解することで、その後のゲル化・熟成・空隙構造形成後の加熱・固定化を、さらに効率良く発現することができる。
【０１１５】
前記モノマー化合物のゲル化は、例えば、前記モノマー間の脱水縮合反応により行うことができる。前記脱水縮合反応は、例えば、触媒存在下で行うことが好ましく、前記触媒としては、例えば、塩酸、シュウ酸、硫酸等の酸触媒、およびアンモニア、水酸化カリウム、水酸化ナトリウム、水酸化アンモニウム等の塩基触媒等の、脱水縮合触媒が挙げられる。前記脱水縮合触媒は、塩基触媒が特に好ましい。前記脱水縮合反応において、前記モノマー化合物に対する前記触媒の添加量は、特に制限されず、前記モノマー化合物１モルに対して、触媒は、例えば、０．１〜１０モル、０．０５〜７モル、０．１〜５モルである。
【０１１６】
前記モノマー化合物のゲル化は、例えば、溶媒中で行うことが好ましい。前記溶媒における前記モノマー化合物の割合は、特に制限されない。前記溶媒は、例えば、ジメチルスルホキシド（ＤＭＳＯ）、Ｎ−メチルピロリドン（ＮＭＰ）、Ｎ，Ｎ−ジメチルアセトアミド（ＤＭＡｃ）、ジメチルホルムアミド（ＤＭＦ）、γ−ブチルラクトン（ＧＢＬ）、アセトニトリル（ＭｅＣＮ）、エチレングリコールエチルエーテル（ＥＧＥＥ）等が挙げられる。前記溶媒は、例えば、１種類でもよいし、２種類以上を併用してもよい。前記ゲル化に使用する溶媒を、以下、「ゲル化用溶媒」ともいう。
【０１１７】
前記ゲル化の条件は、特に制限されない。前記モノマー化合物を含む前記溶媒に対する処理温度は、例えば、２０〜３０℃、２２〜２８℃、２４〜２６℃であり、処理時間は、例えば、１〜６０分、５〜４０分、１０〜３０分である。前記脱水縮合反応を行う場合、その処理条件は、特に制限されず、これらの例示を援用できる。前記ゲル化を行うことで、例えば、シロキサン結合が成長し、シリカ一次粒子が形成され、さらに反応が進行することで、前記一次粒子同士が、数珠状に連なり三次元構造のゲルが生成される。
【０１１８】
前記ゲル化により得られた前記ゲル状化合物は、ゲル化反応の後、熟成処理を施すことが好ましい。前記熟成処理により、例えば、ゲル化で得られた三次元構造を有するゲルの一次粒子をさらに成長させることで、粒子自体のサイズを大きくすることが可能であり、結果的には、粒子同士が接触しているネック部分の接触状態を、点接触から面接触に増やすことができる。上記のような熟成処理を行ったゲルは、例えば、ゲル自体の強度が増加し、結果的には、粉砕を行った後の三次元基本構造の強度を向上できる。これにより、例えば、前記粉砕物を塗工した後の乾燥工程において、前記三次元基本構造が堆積した空隙構造の細孔サイズが、乾燥過程の溶媒揮発に伴って収縮することを抑制できる。
【０１１９】
前記熟成処理は、例えば、所定の温度で所定の時間、前記ゲル状化合物をインキュベートすることにより行える。前記所定の温度は、特に制限されず、その下限が、例えば、３０℃以上、３５℃以上、４０℃以上であり、その上限が、例えば、８０℃以下、７５℃以下、７０℃以下であり、その範囲が、例えば、３０〜８０℃、３５〜７５℃、４０〜７０℃である。前記所定の時間は、特に制限されず、その下限が、例えば、５時間以上、１０時間以上、１５時間以上であり、その上限が、例えば、５０時間以下、４０時間以下、３０時間以下であり、その範囲が、例えば、５〜５０時間、１０〜４０時間、１５〜３０時間である。なお、熟成の最適な条件については、例えば、前記のシリカ一次粒子サイズの増大、およびネック部分の接触面積の増大が得られる条件が主目的である。さらには、使用している溶媒の沸点を考慮することが好ましく、例えば、熟成温度が高すぎると、溶媒が過剰に揮発してしまい、塗工液（ゲル液）濃度の濃縮により三次元空隙構造の細孔が閉口する等の不具合が生じる可能性がある。一方で、例えば、熟成温度が低すぎる場合は、前記の熟成による効果が十分に得られないばかりでなく、量産プロセスの経時での温度バラツキが増大することとなり、品質に劣る製品ができる可能性がある。
【０１２０】
前記熟成処理は、例えば、前記ゲル化処理と同じ溶媒を使用でき、具体的には、前記ゲル化処理後の反応物（つまり、前記ゲル状化合物を含む前記溶媒）に対して、そのまま施すことが好ましい。ゲル化後の熟成処理を終えた前記ゲル（前記ゲル状化合物、例えば、前記ゲル状ケイ素化合物）に含まれる残留シラノール基のモル数は、例えば、添加した原材料（例えば、前記モノマー化合物前駆体）のアルコキシ基のモル数を１００とした場合の残留シラノール基の割合であり、その下限が、例えば、５０％以上、４０％以上、３０％以上であり、その上限が、例えば、１％以下、３％以下、５％以下であり、その範囲が、例えば、１〜５０％、３〜４０％、５〜３０％である。ゲルの硬度を上げる目的では、例えば、残留シラノール基のモル数が低いほど好ましい。シラノール基のモル数が高すぎると、例えば、シリコーン多孔体の前駆体が架橋されるまでに、空隙構造を保持できなくなる可能性がある。一方で、シラノール基のモル数が低すぎると、例えば、前記微細孔粒子含有液（例えば懸濁液）を作製する工程および／またはその後の工程において、ゲル状化合物の粉砕物を架橋できなくなり、十分な膜強度を付与できなくなる可能性がある。なお、上記はシラノール基の例であるが、例えば、モノマーのケイ素化合物を各種反応性官能基で修飾した場合は、各々の官能基に対しても同様の現象を適用できるものとする。
【０１２１】
前記モノマー化合物を前記ゲル化用溶媒中でゲル化した後、得られたゲル状化合物を粉砕する。前記粉砕は、例えば、前記ゲル化用溶媒中のゲル状化合物に対して、そのまま粉砕処理を施してもよいし、前記ゲル化用溶媒を他の溶媒に置換してから、前記他の溶媒中のゲル状化合物に対して、粉砕処理を施してもよい。また、例えば、ゲル化反応に用いた触媒および用いた溶媒が、熟成工程後も残存することで、液の経時ゲル化（ポットライフ）、乾燥工程時の乾燥効率低下を発生させる場合は、他の溶媒に置換することが好ましい。前記他の溶媒を、以下、「粉砕用溶媒」ともいう。
【０１２２】
前記粉砕用溶媒は、特に制限されず、例えば、有機溶媒が使用できる。前記有機溶媒は、例えば、沸点１３０℃以下、沸点１００℃以下、沸点８５℃以下の溶媒が挙げられる。具体例としては、例えば、イソプロピルアルコール（ＩＰＡ）、エタノール、メタノール、ブタノール、プロピレングリコールモノメチルエーテル（ＰＧＭＥ）、メチルセロソルブ、アセトン、ジメチルホムアミド（ＤＭＦ）等が挙げられる。前記粉砕用溶媒は、例えば、１種類でもよいし、２種類以上の併用でもよい。
【０１２３】
前記ゲル化用溶媒と前記粉砕用溶媒との組合せは、特に制限されず、例えば、ＤＭＳＯとＩＰＡとの組合せ、ＤＭＳＯとエタノール、ＤＭＳＯとメタノール、ＤＭＳＯとブタノールの組合せ等が挙げられる。このように、前記ゲル化用溶媒を前記粉砕用溶媒に置換することで、例えば、後述する塗膜形成において、より均一な塗工膜を形成することができる。
【０１２４】
前記ゲル状化合物の粉砕方法は、特に制限されず、例えば、超音波ホモジナイザー、高速回転ホモジナイザー、その他のキャビテーション現象を用いる粉砕装置もしくは高圧で液同士を斜向衝突させる粉砕装置等により行うことができる。ボールミル等のメディア粉砕を行う装置は、例えば、粉砕時にゲルの空隙構造を物理的に破壊するのに対し、ホモジナイザー等の本発明に好ましいキャビテーション方式粉砕装置は、例えば、メディアレス方式のため、ゲル三次元構造にすでに内包されている比較的弱い結合のシリカ粒子接合面を、高速のせん断力で剥離する。これにより、得られるゾル三次元構造は、例えば、一定範囲の粒度分布をもつ空隙構造を保持することができ、塗工・乾燥時の堆積による空隙構造を再形成できる。前記粉砕の条件は、特に制限されず、例えば、瞬間的に高速の流れを与えることで、溶媒を揮発させることなくゲルを粉砕することができることが好ましい。例えば、前述のような粒度バラツキ（例えば、体積平均粒子径または粒度分布）の粉砕物となるように粉砕することが好ましい。仮に粉砕時間・強度等の仕事量が不足した場合は、例えば、粗粒が残ることとなり緻密な細孔を形成できないばかりか外観欠点も増加し高い品質を得ることができない可能性がある。一方で、仕事量が過多な場合は、例えば、所望の粒度分布よりも微細なゾル粒子となり、塗工・乾燥後に堆積した空隙サイズが微細となり、所望の空孔率に満たない可能性がある。
【０１２５】
以上のようにして、前記微細孔粒子（ゲル状化合物の粉砕物）を含む液（例えば懸濁液）を作製することができる。さらに、前記微細孔粒子を含む液を作製した後に、または作製工程中に、前記微細孔粒子同士を化学的に結合させる触媒を加えることにより、前記微細孔粒子および前記触媒を含む含有液を作製することができる。前記触媒の添加量は、特に限定されないが、前記微細孔粒子（ゲル状化合物の粉砕物）の重量に対し、例えば、０．０１〜２０重量％、０．０５〜１０重量％、または０．１〜５重量％である。前記触媒は、例えば、前記微細孔粒子同士の架橋結合を促進する触媒（架橋反応促進剤）であっても良く、前記空隙層の強度を向上させる強度向上剤であっても良く、前記架橋促進剤が前記硬度向上剤を兼ねていても良い。前記微細孔粒子同士を化学的に結合させる化学反応としては、シリカゾル分子に含まれる残留シラノール基の脱水縮合反応を利用することが好ましい。シラノール基の水酸基同士の反応を前記触媒で促進することで、短時間で空隙構造を硬化させる連続成膜が可能である。前記触媒としては、例えば、光活性触媒および熱活性触媒が挙げられる。前記光活性触媒によれば、例えば、前記空隙層形成工程において、加熱によらずに前記微細孔粒子同士を化学的に結合（例えば架橋結合）させることができる。これによれば、例えば、前記空隙層形成工程において、前記空隙層全体の収縮が起こりにくいため、より高い空隙率を維持できる。また、前記触媒に加え、またはこれに代えて、触媒を発生する物質（触媒発生剤）を用いても良い。例えば、前記触媒は、前述のとおり、前記微細孔粒子同士の架橋結合を促進する触媒（架橋反応促進剤）であっても良く、前記空隙層の強度を向上させる強度向上剤であっても良く、前記架橋促進剤が前記硬度向上剤を兼ねていても良い。この場合において、前記触媒発生剤が、前記架橋反応促進剤または前記強度向上剤として働く触媒を発生する物質でも良い。例えば、前記光活性触媒に加え、またはこれに代えて、光により触媒を発生する物質（光触媒発生剤）を用いても良いし、前記熱活性触媒に加え、またはこれに代えて、熱により触媒を発生する物質（熱触媒発生剤）を用いても良い。前記光触媒発生剤としては、特に限定されないが、例えば、光塩基発生剤（光照射により塩基性触媒を発生する物質）、光酸発生剤（光照射により酸性触媒を発生する物質）等が挙げられ、光塩基発生剤が好ましい。前記光塩基発生剤としては、例えば、９−アントリルメチル  Ｎ，Ｎ−ジエチルカルバメート（9-anthrylmethyl  N,N-diethylcarbamate、商品名ＷＰＢＧ−０１８）、（Ｅ）−１−［３−（２−ヒドロキシフェニル）−２−プロペノイル］ピペリジン（(E)-1-[3-(2-hydroxyphenyl)-2-propenoyl]piperidine、商品名ＷＰＢＧ−０２７）、１−（アントラキノン−２−イル）エチル  イミダゾールカルボキシレート（1-(anthraquinon-2-yl)ethyl  imidazolecarboxylate、商品名ＷＰＢＧ−１４０）、２−ニトロフェニルメチル  ４−メタクリロイルオキシピペリジン−１−カルボキシラート（商品名ＷＰＢＧ−１６５）、１，２−ジイソプロピル−３−〔ビス（ジメチルアミノ）メチレン〕グアニジウム  ２−（３−ベンゾイルフェニル）プロピオナート（商品名ＷＰＢＧ−２６６）、１，２��ジシクロヘキシル−４，４，５，５−テトラメチルビグアニジウム  ｎ−ブチルトリフェニルボラート（商品名ＷＰＢＧ−３００）、および2-(9-オキソキサンテン-2-イル)プロピオン酸1,5,7-トリアザビシクロ[4.4.0]デカ-5-エン（東京化成工業株式会社）、4-ピペリジンメタノールを含む化合物（商品名HDPD-PB100：ヘレウス社製）等が挙げられる。なお、前記「ＷＰＢＧ」を含む商品名は、いずれも和光純薬工業株式会社の商品名である。前記光酸発生剤としては、例えば、芳香族スルホニウム塩（商品名SP-170：ADEKA社）、トリアリールスルホニウム塩（商品名CPI101A：サンアプロ社）、芳香族ヨードニウム塩（商品名Irgacure250：チバ・ジャパン社）等が挙げられる。また、前記微細孔粒子同士を化学的に結合させる触媒は、前記光活性触媒および前記光触媒発生剤に限定されず、例えば、熱活性触媒または尿素のような熱触媒発生剤でも良い。前記微細孔粒子同士を化学的に結合させる触媒は、例えば、水酸化カリウム、水酸化ナトリウム、水酸化アンモニウム等の塩基触媒、塩酸、酢酸、シュウ酸等の酸触媒等が挙げられる。これらの中で、塩基触媒が好ましい。前記微細孔粒子同士を化学的に結合させる触媒もしくは触媒発生剤は、例えば、前記粉砕物（微細孔粒子）を含むゾル粒子液（例えば懸濁液）に、塗工直前に添加して使用する、または前記触媒もしくは触媒発生剤を溶媒に混合した混合液として使用することができる。前記混合液は、例えば、前記ゾル粒子液に直接添加して溶解した塗工液、前記触媒もしくは触媒発生剤を溶媒に溶解した溶液、または、前記触媒もしくは触媒発生剤を溶媒に分散した分散液でもよい。前記溶媒は、特に制限されず、例えば、各種有機溶剤、水、緩衝液等が挙げられる。
【０１２６】
また、例えば、前記微細孔粒子が、３官能以下の飽和結合官能基を少なくとも含むケイ素化合物から得られたゲル状ケイ素化合物の粉砕物である場合、前記微細孔粒子を含む液を作製した後に、または作製工程中に、さらに、前記微細孔粒子同士を間接的に結合させるための架橋補助剤を添加してもよい。この架橋補助剤が、粒子同士の間に入り込み、粒子と架橋補助剤が各々相互作用もしくは結合することで、距離的に多少離れた粒子同士も結合させることが可能であり、効率よく強度を上げることが可能となる。前記架橋補助剤としては、多架橋シランモノマーが好ましい。前記多架橋シランモノマーは、具体的には、例えば、２以上３以下のアルコキシシリル基を有し、アルコキシシリル基間の鎖長が炭素数１以上１０以下であっても良く、炭素以外の元素も含んでもよい。前記架橋補助剤としては、例えば、ビス（トリメトキシシリル）エタン、ビス（トリエトキシシリル）エタン、ビス（トリメトキシシリル）メタン、ビス（トリエトキシシリル）メタン、ビス（トリエトキシシリル）プロパン、ビス（トリメトキシシリル）プロパン、ビス（トリエトキシシリル）ブタン、ビス（トリメトキシシリル）ブタン、ビス（トリエトキシシリル）ペンタン、ビス（トリメトキシシリル）ペンタン、ビス（トリエトキシシリル）ヘキサン、ビス（トリメトキシシリル）ヘキサン、ビス（トリメトキシシリル）-N-ブチル-N-プロピル-エタン-1,2-ジアミン、トリス-（3-トリメトキシシリルプロピル）イソシアヌレート、トリス-（3-トリエトキシシリルプロピル）イソシアヌレート等が挙げられる。この架橋補助剤の添加量としては、特に限定されないが、例えば、前記ケイ素化合物の微細孔粒子の重量に対して０．０１〜２０重量％、０．０５〜１５重量％、または０．１〜１０重量％である。
【０１２７】
つぎに、樹脂フィルム（以下「基材」という場合がある。）上に前記微細孔粒子を含む含有液（例えば懸濁液）を塗工する（塗工工程）。前記塗工は、例えば、後述する各種塗工方式を用いることができ、また、これらに限定されない。前記微細孔粒子（例えばゲル状シリカ化合物の粉砕物）を含む含有液を、前記樹脂フィルム上に直接塗工することにより、前記微細孔粒子および前記触媒を含む塗工膜を形成することができる。前記塗工膜は、例えば、塗工層ということもできる。前記塗工膜を形成することにより、例えば、前記三次元構造が破壊された前記粉砕物が沈降・堆積することによって、新たな三次元構造が構築される。なお、例えば、前記微細孔粒子を含む含有液が、前記微細孔粒子同士を化学的に結合させる触媒を含まなくても良い。例えば、後述するように、前記塗工膜に、前記微細孔粒子同士を化学的に結合させる触媒を吹き付けてから、または吹き付けながら前記前駆体形成工程を行っても良い。しかし、前記微細孔粒子を含む含有液が、前記微細孔粒子同士を化学的に結合させる触媒を含み、前記塗工膜中に含まれる前記触媒の作用により、前記微細孔粒子同士を化学的に結合させて前記多孔体の前駆体を形成しても良い。
【０１２８】
前記溶媒（以下、「塗工用溶媒」ともいう）は、特に制限されず、例えば、有機溶媒が使用できる。前記有機溶媒は、例えば、沸点１５０℃以下の溶媒が挙げられる。具体例としては、例えば、ＩＰＡ、エタノール、メタノール、ｎ−ブタノール、２−ブタノール、イソブチルアルコール、ペンタノール等が挙げられ、また、前記粉砕用溶媒と同様のものが使用できる。本発明が、前記ゲル状化合物を粉砕する工程を含む場合、前記塗工膜の形成工程においては、例えば、前記ゲル状化合物の粉砕物を含む前記粉砕用溶媒を、そのまま使用してもよい。
【０１２９】
前記塗工工程においては、例えば、前記溶媒に分散させたゾル状の前記粉砕物（以下、「ゾル粒子液」ともいう）を、前記基材上に塗工することが好ましい。本発明のゾル粒子液は、例えば、基材上に塗工・乾燥した後に、前記化学架橋を行うことで、一定レベル以上の膜強度を有する空隙層を、連続成膜することが可能である。なお、本発明における「ゾル」とは、ゲルの三次元構造を粉砕することで、空隙構造の一部を保持したナノ三次元構造のシリカゾル粒子が溶媒中に分散して流動性を示す状態をいう。
【０１３０】
前記溶媒における前記粉砕物の濃度は、特に制限されず、例えば、０．３〜５０％（ｖ/ｖ）、０．５〜３０％（ｖ/ｖ）、１．０〜１０％（ｖ/ｖ）である。前記粉砕物の濃度が高すぎると、例えば、前記ゾル粒子溶液の流動性が著しく低下し、塗工時の凝集物・塗工スジを発生させる可能性がある。一方で、前記粉砕物の濃度が低すぎると、例えば、前記ゾル粒子液の溶媒の乾燥に相当の時間がかかるだけでなく、乾燥直後の残留溶媒も高くなるために、空孔率が低下してしまう可能性がある。
【０１３１】
前記ゾルの物性は、特に制限されない。前記ゾルのせん断粘度は、例えば、１０００１／ｓのせん断速度において、例えば、粘度１００ｃＰａ・ｓ以下、粘度１０ｃＰａ・ｓ以下、粘度１ｃＰａ・ｓ以下である。せん断粘度が高すぎると、例えば、塗工スジが発生し、グラビア塗工の転写率の低下等の不具合が見られる可能性がある。逆に、せん断粘度が低すぎる場合は、例えば、塗工時のウェット塗布（塗工）厚みを厚くすることができず、乾燥後に所望の厚みが得られない可能性がある。
【０１３２】
前記基材に対する前記粉砕物の塗工量は、特に制限されず、例えば、所望の前記シリコーン多孔体の厚み等に応じて、適宜設定できる。具体例として、厚み０．１〜１０００μｍの前記シリコーン多孔体を形成する場合、前記基材に対する前記粉砕物の塗工量は、前記基材の面積１ｍ２あたり、例えば、０．０１〜６００００μｇ、０．１〜５０００μｇ、１〜５０μｇである。前記ゾル粒子液の好ましい塗工量は、例えば、液の濃度や塗工方式等と関係するため、一義的に定義することは難しいが、生産性を考慮すると、できるだけ薄層で塗工することが好ましい。塗工量（塗布量）が多すぎると、例えば、溶媒が揮発する前に乾燥炉で乾燥される可能性が高くなる。これにより、溶媒中でナノ粉砕ゾル粒子が沈降・堆積し、空隙構造を形成する前に、溶媒が乾燥することで、空隙の形成が阻害されて空孔率が大きく低下する可能性がある。一方で、塗工量が薄過ぎると、基材の凹凸・親疎水性のバラツキ等により塗工ハジキが発生するリスクが高くなる可能性がある。
【０１３３】
さらに、本発明の製造方法は、例えば、前述のように、微細孔粒子含有液を塗工して作製された塗工膜を乾燥させる乾燥工程を有する。前記乾燥工程における乾燥処理によって、例えば、前記塗工膜中の前記溶媒（前記ゾル粒子液に含まれる溶媒）を除去するだけでなく、乾燥処理中に、ゾル粒子を沈降・堆積させ、空隙構造を形成させることを目的としている。前記乾燥処理の温度は、例えば、５０〜２５０℃、６０〜１５０℃、７０〜１３０℃であり、前記乾燥処理の時間は、例えば、０．１〜３０分、０．２〜１０分、０．３〜３分である。乾燥処理温度、および時間については、例えば、連続生産性や高い空孔率の発現の関連では、より低く短いほうが好ましい。条件が厳しすぎると、例えば、基材が樹脂フィルムの場合、前記基材のガラス転移温度に近づくことで、前記基材が乾燥炉の中で伸展してしまい、塗工直後に、形成された空隙構造にクラック等の欠点が発生する可能性がある。一方で、条件が緩すぎる場合、例えば、乾燥炉を出たタイミングで残留溶媒を含むため、次工程でロールと擦れた際に、スクラッチ傷が入る等の外観上の不具合が発生する可能性がある。
【０１３４】
前記乾燥処理は、例えば、自然乾燥でもよいし、加熱乾燥でもよいし、減圧乾燥でもよい。前記乾燥方法は、特に制限されず、例えば、一般的な加熱手段が使用できる。前記加熱手段は、例えば、熱風器、加熱ロール、遠赤外線ヒーター等が挙げられる。中でも、工業的に連続生産することを前提とした場合は、加熱乾燥を用いることが好ましい。また、使用される溶媒については、乾燥時の溶媒揮発に伴う収縮応力の発生、それによる空隙層（前記シリコーン多孔体）のクラック現象を抑える目的で、表面張力が低い溶媒が好ましい。前記溶媒としては、例えば、イソプロピルアルコール（ＩＰＡ）に代表される低級アルコール、ヘキサン、ペルフルオロヘキサン等が挙げられるが、これらに限定されない。また、上記IPA等にペルフルオロ系界面活性剤もしくはシリコン系界面活性剤を少量添加し表面張力を低下させてもよい。
【０１３５】
さらに、本発明の積層フィルムの製造方法は、例えば、前記微細孔粒子同士を前記触媒の作用により化学的に結合させて前記多孔体（空隙層）を形成する（空隙層形成工程）。これにより、例えば、前記塗工膜における前記粉砕物の三次元構造が、固定化される。前記触媒は、例えば、前記微細孔粒子同士の架橋反応を促進させる架橋促進剤であっても良い。従来の焼結による固定化を行う場合は、例えば、２００℃以上の高温処理を行うことで、シラノール基の脱水縮合、シロキサン結合の形成を誘発する。本発明においては、上記の脱水縮合反応を触媒する各種添加剤を反応させることで、例えば、前記基材（樹脂フィルム）にダメージを起こすことなく、１００℃前後の比較的低い乾燥温度、および数分未満の短い処理時間で、連続的に空隙構造を形成、固定化することができる。
【０１３６】
前記化学的に結合させる方法は、特に制限されず、例えば、前記ゲル状ケイ素化合物の種類に応じて、適宜決定できる。具体例として、前記化学的な結合は、例えば、前記粉砕物同士の化学的な架橋結合により行うことができ、その他にも、例えば、酸化チタン等の無機粒子等を、前記粉砕物に添加した場合、前記無機粒子と前記粉砕物とを化学的に架橋結合させることも考えられる。また、酵素等の生体触媒を担持させる場合も、触媒活性点とは別の部位と前記粉砕物とを化学架橋結合させる場合もある。したがって、本発明は、例えば、前記ゾル粒子同士で形成する空隙層（シリコーン多孔体）だけでなく、有機無機ハイブリッド空隙層、ホストゲスト空隙層等の応用展開が考えられるが、これらに限定されない。
【０１３７】
前記触媒（架橋反応促進剤）存在下での化学反応（空隙層形成工程）は、本発明の製造方法におけるどの段階で行う（起こる）かは、特に限定されない。例えば、本発明の積層フィルムの製造方法では、前記乾燥工程が前記空隙層形成工程を兼ねていても良い。また、例えば、前記乾燥工程後に、さらに、前記微細孔粒子同士を前記触媒の作用により化学的に結合させる前記空隙層形成工程を行っても良い。例えば、前述のとおり、前記触媒（架橋反応促進剤）が光活性触媒であり、前記空隙層形成工程において、光照射により、前記微細孔粒子同士を化学的に結合させて前記多孔体（空隙層）を形成しても良い。また、前記触媒が、熱活性触媒であり、前記空隙層形成工程において、加熱により、前記微細孔粒子同士を化学的に結合させて前記多孔体（空隙層）を形成しても良い。
【０１３８】
前記化学反応は、例えば、事前に前記ゾル粒子液（例えば懸濁液）に添加された前記触媒もしくは触媒発生剤を含む前記塗工膜に対し光照射もしくは加熱、または、前記塗工膜に、前記触媒を吹き付けてから光照射もしくは加熱、または、前記触媒もしくは触媒発生剤を吹き付けながら光照射もしくは加熱することによって、行うことができる。前記触媒は、例えば、前記ゾル粒子同士の架橋反応を促進させる架橋反応促進剤でも良く、前記空隙層の強度を向上させる強度向上剤であっても良く、前記架橋促進剤が前記硬度向上剤を兼ねていても良い。前記光照射における積算光量は、特に限定されないが、＠３６０ｎｍ換算で、例えば、２００〜８００ｍＪ／ｃｍ２、２５０〜６００ｍＪ／ｃｍ２、または３００〜４００ｍＪ／ｃｍ２である。照射量が十分でなく触媒発生剤の光吸収による分解が進まず効果が不十分となることを防止する観点からは、２００ｍＪ／ｃｍ２以上の積算光量が良い。また、空隙層下の基材にダメージがかかり熱ジワが発生することを防止する観点からは、８００ｍＪ／ｃｍ２以下の積算光量が良い。前記加熱処理の条件は、特に制限されず、前記加熱温度は、例えば、５０〜２５０℃、６０〜１５０℃、７０〜１３０℃であり、前記加熱時間は、例えば、０．１〜３０分、０．２〜１０分、０．３〜３分である。または、前述のとおり塗工された前記ゾル粒子液（例えば懸濁液）を乾燥する工程が、前記触媒存在下での化学反応を行う工程を兼ねていても良い。すなわち、塗工された前記ゾル粒子液（例えば懸濁液）を乾燥する工程において、前記触媒存在下での化学反応により、前記粉砕物（微細孔粒子）同士を化学的に結合させても良い。この場合において、前記乾燥工程後に前記塗工膜をさらに加熱することにより、前記粉砕物（微細孔粒子）同士をさらに強固に結合させても良い。さらに、前記触媒存在下での化学反応は、前記微細孔粒子含有液（例えば懸濁液）を作製する工程、および、前記微細孔粒子含有液を塗工する工程においても起こる場合があると推測される。しかしながら、この推測は、本発明を何ら限定しない。また、使用される溶媒については、例えば、乾燥時の溶媒揮発に伴う収縮応力の発生、それによる空隙層のクラック現象を抑える目的で、表面張力が低い溶媒が好ましい。例えば、イソプロピルアルコール（ＩＰＡ）に代表される低級アルコール、ヘキサン、ペルフルオロヘキサン等が挙げられるが、これらに限定されない。
【０１３９】
つぎに、前記空隙層上に、前記粘接着層を形成する（粘接着層形成工程）。この工程は、特に限定されない。例えば、前記空隙層上に、粘着剤または接着剤を塗布（塗工）することにより、前記粘接着層を形成しても良い。また、基材上に前記粘接着層が積層された粘着テープ等の、前記粘接着層側を、前記空隙層上に貼り合せることにより、前記空隙層上に前記粘接着層を形成しても良い。この場合、前記粘着テープ等の基材は、そのまま貼り合せたままにしても良いし、前記粘接着層から剥離しても良い。なお、本発明の積層フィルムは、前記樹脂フィルム、前記空隙層、前記中間層および前記粘接着層以外の任意の構成要素を、適宜含んでいても含んでいなくても良い。前記任意の構成要素は、例えば、前記樹脂フィルム、前記空隙層、前記中間層および前記粘接着層以外の他の層であり、例えば、前記粘着テープ等の基材であっても良い。
【０１４０】
さらに、前記空隙層を、粘接着層と反応させて前記中間層を形成する（中間層形成工程）。この工程は、特に限定されない。例えば、前述のとおり、前記空隙層および前記粘接着層を加熱することにより、反応させて前記中間層を形成しても良い。前記反応の温度は、例えば４０〜８０℃、５０〜７０℃、５５〜６５℃である。前記反応の時間は、例えば５〜３０ｈｒ、７〜２５ｈｒ、または１０〜２０ｈｒである。
【０１４１】
前記中間層の形成により、空隙層と粘接着層とが剥離しにくい本発明の積層フィルムを形成することができる。この理由（メカニズム）は不明であるが、例えば、前述のとおり、前記中間層の投錨性（投錨効果）によると推測される。ただし、この理由（メカニズム）は、推測される理由（メカニズム）の一例であり、本発明を限定しない。
【０１４２】
前記中間層が形成されるメカニズムも不明であるが、例えば、前記空隙層が、前記空隙層中に存在する触媒の作用により、前記粘接着層と反応して前記中間層が形成されると推測される。前記空隙層中に存在する触媒は、特に限定されないが、例えば、塩基性触媒でも酸性触媒でも良い。前記塩基性触媒（塩基触媒）は、特に限定されないが、例えば、前記光塩基発生剤が、光照射により発生した塩基性触媒でも良い。前記酸触媒は、特に限定されないが、例えば、前記光酸発生剤が、光照射により発生した酸性触媒でも良い。また、前記空隙層と前記粘接着層との反応は、前述のとおり、例えば、新たな化学結合が生成される反応（例えば架橋反応）でも良い。
【０１４３】
また、例えば、前述のとおり、前記中間層形成工程が、前記空隙層内部で架橋反応を起こさせる架橋反応工程を兼ねていても良い。これにより、例えば、前記空隙層の強度が向上し、さらに膜強度に優れ、空隙層と粘接着層とが剥離しにくい積層フィルムとなる。このときに前記空隙層中で起こる架橋反応は、例えば、前述のとおり、前記空隙層中に含まれる触媒（架橋反応促進剤、または強度向上剤）の作用により進行する。ただし、この説明は、本発明を限定しない。
【０１４４】
以上のようにして、本発明の積層フィルムの製造方法を行うことができる。本発明の製造方法により製造される積層フィルムは、強度に優れるため、例えば、ロール状の多孔体とすることができ、製造効率が良い、取り扱いやすい等の利点がある。
【０１４５】
このようにして得られる本発明の積層フィルム（空隙層）は、例えば、さらに、他のフィルム（層）と積層して、前記多孔質構造を含む積層構造体としてもよい。この場合、前記積層構造体において、各構成要素は、例えば、粘着剤または接着剤を介して積層させてもよい。
【０１４６】
前記各構成要素の積層は、例えば、効率的であることから、長尺フィルムを用いた連続処理（いわゆるＲｏｌｌ  ｔｏ  Ｒｏｌｌ等）により積層を行ってもよく、基材が成形物・素子等の場合はバッチ処理を行ったものを積層してもよい。
【０１４７】
以下に、基材（樹脂フィルム）上に前記本発明の空隙層を形成する方法について、連続処理工程に関して、図１〜３を用いて例をあげて説明する。図２については、前記シリコーン多孔体を製膜した後に、保護フィルムを貼合して巻き取る工程を示しているが、別の機能性フィルムに積層を行う場合は、上記の手法を用いてもよいし、別の機能性フィルムを塗工、乾燥した後に、上記成膜を行った前記シリコーン多孔体を、巻き取り直前に貼り合せることも可能である。なお、図示した製膜方式はあくまで一例であり、これらに限定されない。
【０１４８】
なお、前記基材は、本発明の積層フィルムの説明において前述した樹脂フィルムでもよい。この場合、前記基材上への前記空隙層の形成により、本発明の空隙層が得られる。また、前記基材上で前記空隙層を形成した後、前記空隙層を、本発明の空隙層の説明において前述した樹脂フィルムに積層することによっても、本発明の空隙層が得られる。
【０１４９】
図１の断面図に、前記基材（樹脂フィルム）上に前記空隙層、前記中間層および前記粘接着層が前記順序で積層された本発明の製造方法における工程の一例を、模式的に示す。図１において、前記空隙層の形成方法は、基材（樹脂フィルム）１０上に、前記ゲル状化合物の粉砕物のゾル粒子液２０’’を塗工して塗工膜を形成する塗工工程（１）、ゾル粒子液２０’’を乾燥させて、乾燥後の塗工膜２０’を形成する乾燥工程（２）、および、塗工膜２０’に化学処理（例えば、架橋処理）をして、空隙層２０を形成する化学処理工程（例えば、架橋工程）（３）、空隙層２０上に粘接着層３０を塗工する粘接着層塗工工程（粘接着層形成工程）（４）、および、空隙層２０を粘接着層３０と反応させて中間層２２を形成する中間層形成工程（５）を含む。なお、前記化学処理工程（架橋工程）（３）は、本発明の積層フィルムの製造方法における前記「空隙層形成工程」に該当する。また、同図では、中間層形成工程（５）（以下「エージング工程」という場合がある。）が、空隙層２０の強度を向上させる工程（空隙層２０内部で架橋反応を起こさせる架橋反応工程）を兼ねており、中間層形成工程（５）の後に、空隙層２０が、強度の向上した空隙層２１に変化している。ただし、本発明はこれに限定されず、例えば、中間層形成工程（５）の後に空隙層２０が変化していなくても良い。また、粘接着層形成工程は、前述のとおり、粘接着層の塗工に限定されず、粘接着層を有する粘着テープの貼合等であっても良い。以上の工程（１）〜（５）により、図示のとおり、樹脂フィルム１０上に、空隙層２１と、中間層２２と、粘接着層３０とが、前記順序で積層された積層フィルムを製造できる。さらに、本発明の積層フィルムの製造方法は、前記工程（１）〜（５）以外の工程を、適宜含んでいても良いし、含んでいなくても良い。
【０１５０】
前記塗工工程（１）において、ゾル粒子液２０’’の塗工方法は特に限定されず、一般的な塗工方法を採用できる。前記塗工方法としては、例えば、スロットダイ法、リバースグラビアコート法、マイクログラビア法（マイクログラビアコート法）、ディップ法（ディップコート法）、スピンコート法、刷毛塗り法、ロールコート法、フレキソ印刷法、ワイヤーバーコート法、スプレーコート法、エクストルージョンコート法、カーテンコート法、リバースコート法等が挙げられる。これらの中で、生産性、塗膜の平滑性等の観点から、エクストルージョンコート法、カーテンコート法、ロールコート法、マイクログラビアコート法等が好ましい。前記ゾル粒子液２０’’の塗工量は、特に限定されず、例えば、空隙層２０の厚みが適切になるように、適宜設定可能である。空隙層２１の厚みは、特に限定されず、例えば、前述の通りである。
【０１５１】
前記乾燥工程（２）において、ゾル粒子液２０’’を乾燥し（すなわち、ゾル粒子液２０’’に含まれる分散媒を除去し）、乾燥後の塗工膜（空隙層の前駆体）２０’を形成する。乾燥処理の条件は、特に限定されず、前述の通りである。
【０１５２】
さらに、前記化学処理工程（３）において、塗工前に添加した前記触媒または前記触媒発生剤（例えば、光活性触媒、光触媒発生剤、熱活性触媒または熱触媒発生剤）を含む塗工膜２０’に対し、光照射または加熱し、塗工膜２０’中の前記粉砕物同士を化学的に結合させて（例えば、架橋させて）、空隙層２０を形成する。前記化学処理工程（３）における光照射または加熱条件は、特に限定されず、前述の通りである。
【０１５３】
さらに、粘接着層塗工工程（粘接着層形成工程）（４）および中間層形成工程（５）の条件も特に限定されず、例えば、前述のとおりである。
【０１５４】
つぎに、図２に、スロットダイ法の塗工装置およびそれを用いた前記空隙層の形成方法の一例を模式的に示す。なお、図２は、断面図であるが、見易さのため、ハッチを省略している。
【０１５５】
図示のとおり、この装置を用いた方法における各工程は、基材１０を、ローラによって一方向に搬送しながら行う。搬送速度は、特に限定されず、例えば、１〜１００ｍ／分、３〜５０ｍ／分、５〜３０ｍ／分である。
【０１５６】
まず、送り出しローラ１０１から基材１０を繰り出して搬送しながら、塗工ロール１０２において、基材１０にゾル粒子液２０’’を塗工する塗工工程（１）を行い、続いて、オーブンゾーン１１０内で乾燥工程（２）に移行する。図２の塗工装置では、塗工工程（１）の後、乾燥工程（２）に先立ち、予備乾燥工程を行う。予備乾燥工程は、加熱をせずに、室温で行うことができる。乾燥工程（２）においては、加熱手段１１１を用いる。加熱手段１１１としては、前述のとおり、熱風器、加熱ロール、遠赤外線ヒーター等を適宜用いることができる。また、例えば、乾燥工程（２）を複数の工程に分け、後の乾燥工程になるほど乾燥温度を高くしても良い。
【０１５７】
乾燥工程（２）の後に、化学処理ゾーン１２０内で化学処理工程（３）を行う。化学処理工程（３）においては、例えば、乾燥後の塗工膜２０’が光活性触媒を含む場合、基材１０の上下に配置したランプ（光照射手段）１２１で光照射する。または、例えば、乾燥後の塗工膜２０’が熱活性触媒を含む場合、ランプ（光照射装置）１２１に代えて熱風器（加熱手段）を用い、基材１０の上下に配置した熱風器１２１で基材１０を加熱する。この架橋処理により、塗工膜２０’中の前記粉砕物同士の化学的結合が起こり、空隙層２０が硬化・強化される。なお、本例では、乾燥工程（２）の後に化学処理工程（３）を行っているが、前述のとおり、本発明の製造方法のどの段階で前記粉砕物同士の化学的結合を起こさせるかは、特に限定されない。例えば、前述のように、乾燥工程（２）が化学処理工程（３）を兼ねていても良い。また、乾燥工程（２）において前記化学的結合が起こった場合でも、さらに化学処理工程（３）を行い、前記粉砕物同士の化学的結合を、さらに強固にしても良い。また、乾燥工程（２）よりも前の工程（例えば、予備乾燥工程、塗工工程（１）、塗工液（例えば懸濁液）を作製する工程等）において、前記粉砕物同士の化学的結合が起こっても良い。
【０１５８】
化学処理工程（３）の後に、粘接着層塗工ゾーン１３０ａ内で、粘接着層塗工手段１３１ａにより、空隙層２０上に粘着剤または接着剤を塗布（塗工）し、粘接着層３０を形成する粘接着層塗工工程（粘接着層形成工程）（４）を行う。また、前述のとおり、粘着剤または接着剤を塗布（塗工）に代えて、粘接着層３０を有する粘着テープ等の貼合（貼付）でも良い。
【０１５９】
さらに、中間層形成ゾーン（エージングゾーン）１３０内で中間層形成工程（エージング工程）（５）を行い、空隙層２０と粘接着層３０を反応させて中間層２２を形成する。また、前述のとおり、この工程で、空隙層２０は、内部で架橋反応が起こり、強度が向上した空隙層２１となる。中間層形成工程（エージング工程）（５）は、例えば、基材１０の上下に配置した熱風器（加熱手段）１３１を用いて空隙層２０および粘接着層３０を加熱することにより行っても良い。加熱温度、時間等は、特に限定されないが、例えば、前述のとおりである。
【０１６０】
そして、中間体形成工程（エージング工程）（５）の後、基材１０上に空隙層２１が形成された積層体を、巻き取りロール１０５により巻き取る。なお、図２では、前記積層体の空隙層２１を、ロール１０６から繰り出される保護シートで被覆して保護している。ここで、前記保護シートに代えて、長尺フィルムから形成された他の層を空隙層２１上に積層させても良い。
【０１６１】
図３に、マイクログラビア法（マイクログラビアコート法）の塗工装置およびそれを用いた前記空隙層の形成方法の一例を模式的に示す。なお、同図は、断面図であるが、見易さのため、ハッチを省略している。
【０１６２】
図示のとおり、この装置を用いた方法における各工程は、図２と同様、基材１０を、ローラによって一方向に搬送しながら行う。搬送速度は、特に限定されず、例えば、１〜１００ｍ／分、３〜５０ｍ／分、５〜３０ｍ／分である。
【０１６３】
まず、送り出しローラ２０１から基材１０を繰り出して搬送しながら、基材１０にゾル粒子液２０’’を塗工する塗工工程（１）を行う。ゾル粒子液２０’’の塗工は、図示のとおり、液溜め２０２、ドクター（ドクターナイフ）２０３およびマイクログラビア２０４を用いて行う。具体的には、液溜め２０２に貯留されているゾル粒子液２０’’を、マイクログラビア２０４表面に付着させ、さらに、ドクター２０３で所定の厚さに制御しながら、マイクログラビア２０４で基材１０表面に塗工する。なお、マイクログラビア２０４は、例示であり、これに限定されるものではなく、他の任意の塗工手段を用いても良い。
【０１６４】
つぎに、乾燥工程（２）を行う。具体的には、図示のとおり、オーブンゾーン２１０中に、ゾル粒子液２０’’が塗工された基材１０を搬送し、オーブンゾーン２１０内の加熱手段２１１により加熱してゾル粒子液２０’’を乾燥する。加熱手段２１１は、例えば、図２と同様でも良い。また、例えば、オーブンゾーン２１０を複数の区分に分けることにより、乾燥工程（２）を複数の工程に分け、後の乾燥工程になるほど乾燥温度を高くしても良い。乾燥工程（２）の後に、化学処理ゾーン２２０内で、化学処理工程（３）を行う。化学処理工程（３）においては、例えば、乾燥後の塗工膜２０’が光活性触媒を含む場合、基材１０の上下に配置したランプ（光照射手段）２２１で光照射する。または、例えば、乾燥後の塗工膜２０’が熱活性触媒を含む場合、ランプ（光照射装置）２２１に代えて熱風器（加熱手段）を用い、基材１０の上下に配置した熱風器（加熱手段）２２１で、基材１０を加熱する。この架橋処理により、塗工膜２０’中の前記粉砕物同士の化学的結合が起こり、空隙層２０が形成される。
【０１６５】
化学処理工程（３）の後に、粘接着層塗工ゾーン２３０ａ内で、粘接着層塗工手段２３１ａにより、空隙層２０上に粘着剤または接着剤を塗布（塗工）し、粘接着層３０を形成する粘接着層塗工工程（粘接着層形成工程）（４）を行う。また、前述のとおり、粘着剤または接着剤を塗布（塗工）に代えて、粘接着層３０を有する粘着テープ等の貼合（貼付）でも良い。
【０１６６】
さらに、中間層形成ゾーン（エージングゾーン）２３０内で中間層形成工程（エージング工程）（５）を行い、空隙層２０と粘接着層３０を反応させて中間層２２を形成する。また、前述のとおり、この工程で、空隙層２０は、強度が向上した空隙層２１となる。中間層形成工程（エージング工程）（５）は、例えば、基材１０の上下に配置した熱風器（加熱手段）２３１を用いて空隙層２０および粘接着層３０を加熱することにより行っても良い。加熱温度、時間等は、特に限定されないが、例えば、前述のとおりである。
【０１６７】
そして、中間体形成工程（エージング工程）（５）の後、基材１０上に空隙層２１が形成された積層フィルムを、巻き取りロール２５１により巻き取る。その後に、前記積層フィルム上に、例えば、他の層を積層させてもよい。また、前記積層フィルムを巻き取りロール２５１により巻き取る前に、前記積層フィルムに、例えば、他の層を積層させてもよい。
【０１６８】
［３．光学部材］
本発明の光学部材は、前述のように、本発明の光学積層体を含むことを特徴とする。本発明の光学部材は、本発明の光学積層体を含むことが特徴であって、その他の構成は何ら制限されない。本発明の光学部材は、例えば、前記本発明の光学積層体の他に、他の層をさらに含んでもよい。
【０１６９】
また、本発明の光学部材は、例えば、前記本発明の光学積層体を低反射層として含む。本発明の光学部材は、例えば、前記本発明の光学積層体の他に、他の層をさらに含んでもよい。本発明の光学部材は、例えば、ロール状である。
【実施例】
【０１７０】
つぎに、本発明の実施例について説明する。ただし、本発明は、以下の実施例に限定されない。
【０１７１】
（実施例１）
本実施例では、以下のようにして本発明の積層フィルム（積層フィルムロール）を製造した。
【０１７２】
（１）ケイ素化合物のゲル化
ＤＭＳＯ  ２．２ｇに、ケイ素化合物の前駆体であるＭＴＭＳを０．９５ｇ溶解させた。前記混合液に、０．０１ｍｏｌ／Ｌのシュウ酸水溶液を０．５ｇ添加し、室温で３０分、撹拌を行うことで、ＭＴＭＳを加水分解して、トリス（ヒドロキシ）メチルシランを生成した。
【０１７３】
ＤＭＳＯ  ５．５ｇに、２８％濃度のアンモニア水０．３８ｇ、および純水０．２ｇを添加した後、さらに、前記加水分解処理した前記混合液を追添し、室温で１５分撹拌することで、トリストリス（ヒドロキシ）メチルシランのゲル化を行い、ゲル状ケイ素化合物を得た。
【０１７４】
（２）熟成処理
前記ゲル化処理を行った混合液を、そのまま、４０℃で２０時間インキュベートして、熟成処理を行った。
【０１７５】
（３）粉砕処理および光塩基発生剤添加
つぎに、前記熟成処理したゲル状ケイ素化合物を、スパチュラを用いて、数ｍｍ〜数ｃｍサイズの顆粒状に砕いた。そこに、ＩＰＡ  ４０ｇを添加し、軽く撹拌した後、室温で６時間静置して、ゲル中の溶媒および触媒をデカンテーションした。同様のデカンテーション処理を３回繰り返し、溶媒置換を完了した。そして、前記混合液中の前記ゲル状ケイ素化合物に対して、高圧メディアレス粉砕を行った。この粉砕処理は、ホモジナイザー（商品名  ＵＨ−５０、エスエムテー社製）を使用し、５ｃｃのスクリュー瓶に、ゲル１．１８ｇ、およびＩＰＡ  １．１４ｇを秤量した後、５０Ｗ、２０ｋＨｚの条件で２分間の粉砕で行った。
【０１７６】
前記粉砕処理によって、前記混合液中の前記ゲル状ケイ素化合物を粉砕したことにより、前記混合液は、前記粉砕物のゾル粒子液となった。前記混合液に含まれる前記粉砕物の粒度バラツキを示す体積平均粒子径を、動的光散乱式ナノトラック粒度分析計（日機装社製、ＵＰＡ−ＥＸ１５０型）にて確認したところ、０．５０〜０．７０であった。さらに、１．５重量％の光塩基発生剤（和光純薬工業株式会社：商品名ＷＰＢＧ２６６、光により触媒（架橋反応促進剤であり、かつ空隙層の強度を向上させる強度向上剤）を発生する物質）のＩＰＡ（イソプロピルアルコール）溶液を用意し、前記ゾル粒子液０．７５ｇに対して０．０３１ｇ添加し塗工液を調製した。なお、以上の（１）〜（３）の工程が、本発明の積層フィルムの製造方法において、前記微細孔粒子を含む含有液を作製する「含有液作製工程」に該当する。
【０１７７】
（４）塗工膜の形成およびシリコーン多孔体（空隙層）の形成
そして、バーコート法により、前記塗工液を、ポリエチレンテレフタレート（ＰＥＴ）製基材（樹脂フィルム、１００ｍ長）の表面に塗布（塗工）して、塗工膜を形成した（塗工工程）。前記塗布は、前記基材の表面１ｍｍ２あたり前記ゾル粒子液６μＬとした。前記塗工膜を、温度１００℃で１分処理して乾燥し、厚み１μｍのシリコーン多孔体膜を形成した（乾燥工程）。乾燥後の前記多孔体膜にＵＶ照射し、空隙層を形成した（空隙層形成工程）。前記ＵＶ照射は、３５０ｍＪ／ｃｍ２（＠３６０ｎｍ）とした。
【０１７８】
（５）粘接着層および中間層の形成
さらに、前記空隙層上に、粘接着層（アクリル系粘着剤）を、厚みが約２０μｍとなるように塗布した。その後、前記空隙層を、前記粘接着層（粘着剤）ごと６０℃で２２ｈｒ加熱エージングして、前記粘着剤（粘接着層）を前記空隙層と反応させて中間層を形成させた（中間層形成工程）。これを巻き取ってロール体を得た。以上のようにして、樹脂フィルム上に低屈折率膜（空隙層）、中間層および粘接着層が前記順序で積層された積層フィルムロールを製造した。
【０１７９】
（実施例２）
実施例１の前記「（３）粉砕処理および光塩基発生剤添加」の工程において、光塩基発生剤溶液添加後、さらに、５重量％の１，２−ビス（トリメトキシシリル）エタンを前記ゾル液０．７５ｇに対して０．０１８ｇ加えて塗工液を調整した以外は、実施例１と同様の操作を行ない、積層フィルムロールを製造した。
【０１８０】
（実施例３）
実施例１の前記「（３）粉砕処理および光塩基発生剤添加」の工程において、光塩基発生剤の添加量を、前記ゾル液０．７５ｇに対して、０．０５４ｇとした以外は、実施例１と同様の操作を行ない、積層フィルムロールを製造した。
【０１８１】
（実施例４）
実施例３で用いた1,2-ビス（トリメトキシシリル）エタンを、トリス（トリメトキシシリルプロピル）イソシアヌレートに変えた以外は、実施例３と同様の操作を行ない、積層フィルムロールを製造した。
【０１８２】
（実施例５）
前記ゾル粒子液を、粉砕アルミナゾル液に変更した以外は、実施例２と同様の操作を行ない、積層フィルムロールを製造した。なお、本実施例において、前記粉砕アルミナゾル液は、川研ファインケミカル株式会社製アルミナゾル液２０重量部に水を１３重量部添加し、８０℃で加熱後にＮＨ３を３重量部添加して８０℃で１０ｈｒ加熱しゲル化させ、さらにそれを粉砕して製造した。また、本実施例において、前記粉砕アルミナゾル液から得られた空隙層（低屈折率膜）の屈折率は、１．２４であった。
【０１８３】
（実施例６）
前記ゾル粒子液を、粉砕セルロースナノファイバーゾル液に変更した以外は、実施例２と同様の操作を行ない、積層フィルムロールを製造した。なお、本実施例において、前記粉砕セルロースナノファイバーゾル液は、株式会社スギノマシン製セルロースナノファイバーゾル液に、ｎ−ヘキサデシルトリメチルアンモニウムクロリドおよび尿素を溶解後、ＭＴＭＳを加えて加水分解させ、さらに６０℃で２０ｈｒ加熱しゲル化後、粉砕して製造した。また、本実施例において、前記粉砕セルロースナノファイバーゾル液から得られた空隙層（低屈折率膜）の屈折率は、１．１９であった。
【０１８４】
（実施例７）
前記ゾル粒子液を、中空ナノ粒子（商品名スルーリア４３２０：日産化学工業株式会社製）の分散液に変更した以外は、実施例２と同様の操作を行ない、積層フィルムロールを製造した。なお、本実施例において、前記中空ナノ粒子の分散液から得られた空隙層（低屈折率膜）の屈折率は、１．１９であった。
【０１８５】
（実施例８）
前記ゾル粒子液を、ナノクレイ（日産化学工業株式会社製）の分散液に変更した以外は、実施例２と同様の操作を行ない、積層フィルムロールを製造した。なお、本実施例において、前記ナノクレイの分散液から得られた空隙層（低屈折率膜）の屈折率は、１．２４であった。
【０１８６】
（実施例９）
前記ゾル粒子液を、ナノバルーン（グランデックス株式会社の商品名）の分散液に変更した以外は、実施例２と同様の操作を行ない、積層フィルムロールを製造した。なお、本実施例において、前記ナノバルーンの分散液から得られた空隙層（低屈折率膜）の屈折率は、１．１５であった。
【０１８７】
（実施例１０）
前記ゾル粒子液を、針状シリカゲルＩＰＡ−ＳＴ−ＵＰ（日産化学工業株式会社の商品名）の分散液（濃度１５重量％）に変更しＩＰＡを添加し濃度５重量％にまで希釈して使用した以外は、実施例２と同様の操作を行ない、積層フィルムロールを製造した。なお、本実施例において、前記分散液から得られた空隙層（低屈折率膜）の屈折率は、１．１９であった。
【０１８８】
（比較例１）
実施例１の前記「（５）粘接着層および中間層の形成」の工程において、空隙層上に粘接着層（粘着剤）を塗布する前に６０℃で２２ｈｒのエージングを行い、粘接着層（粘着剤）を塗布した後にはエージングを行わなかったこと以外は、実施例１と同様にして積層フィルムロールを製造した。
【０１８９】
（比較例２）
長尺状のＰＥＴ基材に代えてＰＥＴ基材の切片を用いたことと、実施例１の前記「（３）粉砕処理および光塩基発生剤添加」の工程において光塩基発生剤を添加しなかったことと、前記「（５）粘接着層および中間層の形成」の工程において加熱エージング工程を省略したこと以外は、実施例１と同様にして積層フィルムを製造した。なお、長尺状のＰＥＴ基材に代えてＰＥＴ基材の切片を用いたのは、空隙層の強度および可撓性が劣り、ロール形状で連続的に生産することが困難だったためである。
【０１９０】
これらの実施例および比較例の試験結果を、下記表１に示す。なお、屈折率、粘着ピール強度およびヘイズは、前述の方法により測定した。中間層の形成の有無は、走査型電子顕微鏡（ＳＥＭ）による断面写真で確認した。また、図４Ａに、実施例１の積層フィルムロールの断面写真（断面ＳＥＭ像）を示し、図４Ｂに、実施例７の積層フィルムロールの断面写真（断面ＳＥＭ像）を示す。図示のとおり、空隙層の一部と粘接着層（粘着剤）の一部が合一して中間層が形成されていることが確認できる。同様に、実施例２〜６および８〜１０も中間層が形成され、また、比較例１〜２は中間層が形成されていないことが確認された。また、保存安定性は、室温で前記塗工液を１週間放置し、前記塗工液の変化の有無を目視で確認した結果である。
【０１９１】
【表１】
0006713871.tif 000009
【０１９２】
前記表１に示すとおり、中間層形成工程（エージング工程）を行った実施例１〜４は、中間層形成工程（エージング工程）を行わず中間層を形成しなかった比較例１と比較して粘着ピール強度が向上していた。さらに、実施例１〜４は、比較例１と屈折率にほとんど差がなく、１．１４〜１．１６という極めて低い屈折率を維持していた。また、実施例１〜４以外の実施例でも、前述のとおり、低屈折率の空隙層（低屈折率膜）が得られた。すなわち、実施例の積層フィルムによれば、高空隙率と膜強度の両立が可能であることが確認された。さらに、実施例１〜４の積層フィルムは、ヘイズ値も比較例１と同じ０．４という極めて低い数値を維持していることから、比較例１と同程度の透明性を維持していることが確認された。また、実施例７および１０の積層フィルムも、前記表１に示す通り、低いヘイズ値が得られた。なお、実施例１〜４、７および１０は、塗工液の保存安定性にも優れていることから、安定した品質の積層フィルムを効率よく製造できることも確認された。また、比較例１と同様に中間層を形成せず、かつ光塩基発生剤を用いなかった比較例２では、低屈折率および低ヘイズは実現できるものの、粘着ピール強度が極めて劣っていた。このため、比較例２は、前述のとおりロール形状品としての連続生産が困難であるとともに、実用に耐えなかった。
【産業上の利用可能性】
【０１９３】
以上、説明したとおり、本発明によれば、膜強度に優れ、空隙層と粘接着層とが剥離しにくい光学積層体、光学積層体の製造方法、光学部材、画像表示装置、光学部材の製造方法および画像表示装置の製造方法を提供できる。本発明の光学積層体は、前述のような特性を示すことにより、例えば、空気層の代替品となり得る低屈折率を容易に実現できる。このため、低屈折率を得るために、複数の部材を一定の距離を持って配置することにより空気層を設ける必要がなく、所望の部位に、本発明の光学積層体を配置することで、低屈折性を付与することができる。このため、本発明の光学積層体は、例えば、低屈折率が必要となる光学部材等に有用である。本発明の光学積層体は、例えば、本発明の光学部材および画像表示装置に用いることができるが、これに限定されず、どのような用途に用いても良い。
【符号の説明】
【０１９４】
１０  基材
２０  空隙層
２０’  塗工膜（乾燥後）
２０’’  ゾル粒子液
２１  強度が向上した空隙層
１０１  送り出しローラ
１０２  塗工ロール
１１０  オーブンゾーン
１１１  熱風器(加熱手段)
１２０  化学処理ゾーン
１２１  ランプ（光照射手段）または熱風器(加熱手段)
１３０ａ  粘接着層塗工ゾーン
１３０  中間体形成ゾーン
１３１ａ  粘接着層塗工手段
１３１  熱風器(加熱手段)
１０５  巻き取りロール
１０６  ロール
２０１  送り出しローラ
２０２  液溜め
２０３  ドクター（ドクターナイフ）
２０４  マイクログラビア
２１０  オーブンゾーン
２１１  加熱手段
２２０  化学処理ゾーン
２２１  光照射手段または加熱手段
２３０ａ  粘接着層塗工ゾーン
２３０  中間体形成ゾーン
２３１ａ  粘接着層塗工手段
２３１  熱風器(加熱手段)
２５１  巻き取りロール
【図１】
0006713871.tif 000010
【図２】
0006713871.tif 000011
【図３】
0006713871.tif 000012
【図４Ａ】
0006713871.tif 000013
【図４Ｂ】
0006713871.tif 000014